(57)【要約】  ブロックイソシアナト基を有する構成単位（ａ）と酸基を有する構成単位（ｂ）とエポキシ基を有する構成単位（ｃ）とを含有する共重合体（Ａ）、溶剤（Ｂ）、反応性希釈剤（Ｃ）、光重合開始剤（Ｄ）及び着色剤（Ｅ）を含有するカラーフィルター用感光性樹脂組成物。【特許請求の範囲】
【請求項１】
ブロックイソシアナト基を有する構成単位（ａ）、酸基を有する構成単位（ｂ）及びエポキシ基を有する構成単位（ｃ）を含有することを特徴とする共重合体（Ａ）。
【請求項２】
前記ブロックイソシアナト基を有する構成単位（ａ）が、ブロックイソシアナト基含有（メタ）アクリレート由来の構成単位であり、前記ブロックイソシアナト基含有（メタ）アクリレートのブロックイソシアナト基の解離率が１００℃で３０分加熱した際、５〜９９質量％である請求項１に記載の共重合体。
【請求項３】
前記ブロックイソシアナト基を有する構成単位（ａ）のブロック剤が、マロン酸ジエチル、３，５−ジメチルピラゾール、メチルエチルケトオキシム、２−ヒドロキシ安息香酸メチル、４−ヒドロキシ安息香酸メチル及び３，５−キシレノールからなる群から選択される１種以上である請求項１又は２に記載の共重合体。
【請求項４】
前記酸基を有する構成単位（ｂ）が、不飽和カルボン酸由来の構成単位である請求項１〜３のいずれか一項に記載の共重合体。
【請求項５】
前記エポキシ基を有する構成単位（ｃ）が、エポキシ基含有（メタ）アクリレート由来の構成単位である請求項１〜４のいずれか一項に記載の共重合体。
【請求項６】
前記共重合体（Ａ）が、前記ブロックイソシアナト基を有する構成単位（ａ）を１〜６０モル％、前記酸基を有する構成単位（ｂ）を５〜６５モル％及び前記エポキシ基を有する構成単位（ｃ）を５〜６５モル％含有する請求項１〜５のいずれか一項に記載の共重合体。
【請求項７】
前記共重合体（Ａ）における前記ブロックイソシアナト基を有する構成単位（ａ）と前記エポキシを有する構成単位（ｃ）とのモル比率が、１０：９０〜７５：２５である請求項１〜６のいずれか一項に記載の共重合体。
【請求項８】
前記共重合体（Ａ）が、メタクリル酸２−（３，５−ジメチルピラゾール−１−イル）カルボニルアミノエチル、メタクリル酸２−［Ｏ−（１’−メチルプロピリデンアミノ）カルボキシアミノ］エチル、マロン酸−２−［［［２−メチル−１−オキソ−２−プロペニル］オキシ］エチル］アミノ］カルボニル］−１，３ジエチルエステル、安息香酸−４−［［［［２−［（２−メチル−１−オキソ−２−プロペン−１−イル）オキシ］エチル］アミン］カルボニル］オキシ］メチルエステル、安息香酸−２−［［［［２−［（２−メチル−１−オキシ−２−プロペン−１−イル）オキシ］エチル］アミン］カルボニル］オキシ］メチルエステル及び２−プロペン酸−２−メチル−２−［［（３，５−ジメチルフェノキシ）カルボニル］アミン］エチルエステルからなる群から選択される少なくとも１種由来の構成単位（ａ）と、（メタ）アクリル酸由来の構成単位（ｂ）と、グリシジルメタクリレート由来の構成単位（ｃ）と、ジシクロペンタニルメタクリレート及びメチル（メタ）アクリレートからなる群から選択される少なくとも１種由来の構成単位（ｅ）とを含有する請求項１〜７のいずれか一項に記載の共重合体。
【請求項９】
前記共重合体（Ａ）が、水酸基を有する構成単位（ｄ）をさらに含有する請求項１〜８のいずれか一項に記載の共重合体。
【請求項１０】
前記共重合体（Ａ）が、メタクリル酸２−（３，５−ジメチルピラゾール−１−イル）カルボニルアミノエチル、メタクリル酸２−［Ｏ−（１’−メチルプロピリデンアミノ）カルボキシアミノ］エチル、マロン酸−２−［［［２−メチル−１−オキソ−２−プロペニル］オキシ］エチル］アミノ］カルボニル］−１，３ジエチルエステル、安息香酸−４−［［［［２−［（２−メチル−１−オキソ−２−プロペン−１−イル）オキシ］エチル］アミン］カルボニル］オキシ］メチルエステル、安息香酸−２−［［［［２−［（２−メチル−１−オキシ−２−プロペン−１−イル）オキシ］エチル］アミン］カルボニル］オキシ］メチルエステル及び２−プロペン酸−２−メチル−２−［［（３，５−ジメチルフェノキシ）カルボニル］アミン］エチルエステルからなる群から選択される少なくとも１種由来の構成単位（ａ）と、（メタ）アクリル酸由来の構成単位（ｂ）と、グリシジル（メタ）アクリレート由来の構成単位（ｃ）と、２−ヒドロキシエチルメタクリレート由来の構成単位（ｄ）と、ジシクロペンタニル（メタ）アクリレート及びメチル（メタ）アクリレートからなる群から選択される少なくとも１種由来の構成単位（ｅ）とを含有する請求項９に記載の共重合体。
【請求項１１】
前記共重合体（Ａ）が、メタクリル酸２−［Ｏ−（１’−メチルプロピリデンアミノ）カルボキシアミノ］エチル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する請求項８に記載の共重合体。
【請求項１２】
前記共重合体（Ａ）が、メタクリル酸２−（３，５−ジメチルピラゾール−１−イル）カルボニルアミノエチル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する請求項８に記載の共重合体。
【請求項１３】
前記共重合体（Ａ）が、メタクリル酸２−（３，５−ジメチルピラゾール−１−イル）カルボニルアミノエチル由来の構成単位（ａ）と、（メタ）アクリル酸由来の構成単位（ｂ）と、グリシジル（メタ）アクリレート由来の構成単位（ｃ）と、２−ヒドロキシエチルメタクリレート由来の構成単位（ｄ）と、ジシクロペンタニル（メタ）アクリレート由来の構成単位（ｅ）とを含有する請求項１０に記載の共重合体。
【請求項１４】
前記共重合体（Ａ）が、マロン酸−２−［［［２−メチル−１−オキソ−２−プロペニル］オキシ］エチル］アミノ］カルボニル］−１，３ジエチルエステル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する請求項８に記載の共重合体。
【請求項１５】
前記共重合体（Ａ）が、水酸基を有する構成単位（ｄ）及び前記構成単位（ａ）〜（ｄ）以外の構成単位（ｅ）をさらに含有し、
前記共重合体（Ａ）が、前記ブロックイソシアナト基を有する構成単位（ａ）を１〜４０モル％、前記酸基を有する構成単位（ｂ）を１〜６０モル％、前記エポキシ基を有する構成単位（ｃ）を１〜７０モル％、前記水酸基を有する構成単位（ｄ）を０モル％超〜５０モル％及び前記構成単位（ｅ）を０モル％超〜８０モル％含有する請求項１〜５のいずれか一項に記載の共重合体。
【請求項１６】
前記共重合体（Ａ）が、水酸基を有する構成単位（ｄ）及び前記構成単位（ａ）〜（ｄ）以外の構成単位（ｅ）をさらに含有し、
前記共重合体（Ａ）が、前記ブロックイソシアナト基を有する構成単位（ａ）を３〜２０モル％、前記酸基を有する構成単位（ｂ）を２０〜５０モル％、前記エポキシ基を有する構成単位（ｃ）を２０〜４０モル％、前記水酸基を有する構成単位（ｄ）を０モル％超〜２０モル％及び前記構成単位（ｅ）を２０〜４０モル％含有する請求項１〜５のいずれか一項に記載の共重合体。
【請求項１７】
請求項１〜１６のいずれか一項に記載の共重合体（Ａ）と、溶剤（Ｂ）及び反応性希釈剤（Ｃ）の少なくとも一方とを含有することを特徴とする重合体組成物。
【請求項１８】
請求項１〜１６のいずれか一項に記載の共重合体（Ａ）、溶剤（Ｂ）、反応性希釈剤（Ｃ）及び光重合開始剤（Ｄ）を含有することを特徴とする感光性樹脂組成物。
【請求項１９】
請求項１〜１６のいずれか一項に記載の共重合体（Ａ）、溶剤（Ｂ）、反応性希釈剤（Ｃ）、光重合開始剤（Ｄ）及び着色剤（Ｅ）を含有することを特徴とするカラーフィルター用感光性樹脂組成物。
【請求項２０】
前記共重合体（Ａ）と前記反応性希釈剤（Ｃ）との合計量１００質量部に対して、前記共重合体（Ａ）が１０〜１００質量部、前記溶剤（Ｂ）が３０〜１，０００質量部、前記反応性希釈剤（Ｃ）が０質量部超〜９０質量部、前記光重合開始剤（Ｄ）が０．１〜３０質量部、前記着色剤（Ｅ）が３〜８０質量部含有される請求項１９に記載のカラーフィルター用感光性樹脂組成物。
【請求項２１】
前記溶剤（Ｂ）が、水酸基含有有機溶剤を含む請求項１９又は２０に記載のカラーフィルター用感光性樹脂組成物。
【請求項２２】
前記着色剤（Ｅ）が、顔料を含む請求項１９〜２１のいずれか一項に記載のカラーフィルター用感光性樹脂組成物。
【請求項２３】
請求項１９〜２２のいずれか一項に記載のカラーフィルター用感光性樹脂組成物の硬化物からなる着色パターンを有することを特徴とするカラーフィルター。
【請求項２４】
請求項２３に記載のカラーフィルターを具備することを特徴とする画像表示素子。
【請求項２５】
請求項１９〜２２のいずれか一項に記載のカラーフィルター用感光性樹脂組成物を基板に塗布し、露光し、アルカリ現像した後、１６０℃以下の温度でベーキングして着色パターンを形成する工程を含むことを特徴とするカラーフィルターの製造方法。
【発明の詳細な説明】
【技術分野】
【０００１】
本発明は、新規な共重合体、それを含有するカラーフィルター用感光性樹脂組成物、カラーフィルター、それを具備する画像表示素子及びカラーフィルターの製造方法に関する。
【背景技術】
【０００２】
近年、省資源や省エネルギーの観点から、各種コーティング、印刷、塗料、接着剤などの分野において、紫外線や電子線などの活性エネルギー線により硬化可能な感光性樹脂組成物が広く使用されている。また、プリント配線基板などの電子材料の分野においても、活性エネルギー線により硬化可能な感光性樹脂組成物が、ソルダーレジストやカラーフィルター用レジストなどに使用されている。さらに、硬化可能な感光性樹脂組成物に対する要求特性は、益々多様かつ高度になってきているが、中でも、生産性を考慮した短時間硬化性、適用する部材の熱的ダメージを抑える低温硬化性が要求されている。【０００３】
カラーフィルターは、一般に、ガラス基板などの透明基板と、透明基板上に形成された赤（Ｒ）、緑（Ｇ）及び青（Ｂ）の画素と、画素の境界に形成されるブラックマトリックスと、画素及びブラックマトリックス上に形成される保護膜とから構成される。このような構成を有するカラーフィルターは、通常、透明基板上にブラックマトリックス、画素及び保護膜を順次形成することによって製造される。画素及びブラックマトリックス（以下、画素及びブラックマトリックスのことを「着色パターン」という。）の形成方法としては、様々な方法が提案されている。その中で、感光性樹脂組成物をレジストとして用い、塗布、露光、現像及びベーキングを繰り返すフォトリソグラフィ工法で作製される顔料／染料分散法は、耐久性に優れ、ピンホールなどの欠陥が少ない着色パターンを与えるため、現在の主流となっている。【０００４】
一般に、フォトリソグラフィ工法に用いられる感光性樹脂組成物は、アルカリ可溶性樹脂、反応性希釈剤、光重合開始剤、着色剤及び溶剤を含有する。顔料／染料分散法では、上記の利点を有している反面、ブラックマトリックス、Ｒ、Ｇ、Ｂのパターンを繰り返し形成することから、高い耐熱性が求められ、高いベーキング温度に耐え得る着色剤として、使用できる着色剤の種類が限られるなどの制限があることが、しばしば問題となる。【０００５】
特許文献１は、アルカリ可溶性樹脂、エチレン性不飽和結合を有する重合性化合物、感放射線性重合開始剤、着色剤及び３−アミノベンゼンスルホン酸エチル等の化合物を用いることで、低温硬化が可能で保存安定性を向上させた着色組成物を開示している。【０００６】
特許文献２は、塩基性物質によって又は塩基性物質の存在下での加熱によって最終生成物への反応が促進される高分子前駆体と、電磁波の照射及び加熱により塩基を発生する特定の塩基発生剤を含む感光性樹脂組成物を用いることで低温硬化を可能にしている。
【先行技術文献】
【特許文献】
【０００７】
【特許文献１】特開２０１３−６８８４３号公報
【特許文献２】特開２０１４−７０１４８号公報
【発明の概要】
【発明が解決しようとする課題】
【０００８】
近年では、電子ペーパー等のフレキシブルディスプレイが普及している。このフレキシブルディスプレイの基板としては、ポリエチレンテレフタレート等のプラスチック基板が検討されている。この基板はベーキング時に伸張又は収縮する性質があり、ベーキング工程の低温化が必要とされている。しかし、特許文献１で達成されるレベルでは、上記の要求を満たすには不十分である。また、特許文献２では、低温硬化性を向上させた反面、保存安定性が低く、実用化は困難である。【０００９】
本発明は、上記の課題を解決するためになされたものであり、現像性及び保存安定性が良好であると共に、低温で硬化させても耐溶剤性に優れた着色パターンを与えるカラーフィルター用感光性樹脂組成物、及び該感光性樹脂組成物の調製に有用な共重合体を提供することを目的とする。
また、本発明は、耐溶剤性に優れた着色パターンを有するカラーフィルター及びその製造方法並びに該カラーフィルターを具備する画像表示素子を提供することを目的とする。
【課題を解決するための手段】
【００１０】
即ち、本発明は、以下の［１］〜［２５］で示される。
［１］ブロックイソシアナト基を有する構成単位（ａ）、酸基を有する構成単位（ｂ）及びエポキシ基を有する構成単位（ｃ）を含有することを特徴とする共重合体（Ａ）。
［２］前記ブロックイソシアナト基を有する構成単位（ａ）が、ブロックイソシアナト基含有（メタ）アクリレート由来の構成単位であり、前記ブロックイソシアナト基含有（メタ）アクリレートのブロックイソシアナト基の解離率が１００℃で３０分加熱した際、５〜９９質量％である［１］に記載の共重合体。
［３］前記ブロックイソシアナト基を有する構成単位（ａ）のブロック剤が、マロン酸ジエチル、３，５−ジメチルピラゾール、メチルエチルケトオキシム、２−ヒドロキシ安息香酸メチル、４−ヒドロキシ安息香酸メチル及び３，５−キシレノールからなる群から選択される１種以上である［１］又は［２］に記載の共重合体。
［４］前記酸基を有する構成単位（ｂ）が、不飽和カルボン酸由来の構成単位である［１］〜［３］のいずれかに記載の共重合体。
［５］前記エポキシ基を有する構成単位（ｃ）が、エポキシ基含有（メタ）アクリレート由来の構成単位である［１］〜［４］のいずれかに記載の共重合体。
［６］前記共重合体（Ａ）が、前記ブロックイソシアナト基を有する構成単位（ａ）を１〜６０モル％、前記酸基を有する構成単位（ｂ）を５〜６５モル％及び前記エポキシ基を有する構成単位（ｃ）を５〜６５モル％含有する［１］〜［５］のいずれかに記載の共重合体。
［７］前記共重合体（Ａ）における前記ブロックイソシアナト基を有する構成単位（ａ）と前記エポキシを有する構成単位（ｃ）とのモル比率が、１０：９０〜７５：２５である［１］〜［６］のいずれかに記載の共重合体。
［８］前記共重合体（Ａ）が、メタクリル酸２−（３，５−ジメチルピラゾール−１−イル）カルボニルアミノエチル、メタクリル酸２−［Ｏ−（１’−メチルプロピリデンアミノ）カルボキシアミノ］エチル、マロン酸−２−［［［２−メチル−１−オキソ−２−プロペニル］オキシ］エチル］アミノ］カルボニル］−１，３ジエチルエステル、安息香酸−４−［［［［２−［（２−メチル−１−オキソ−２−プロペン−１−イル）オキシ］エチル］アミン］カルボニル］オキシ］メチルエステル、安息香酸−２−［［［［２−［（２−メチル−１−オキシ−２−プロペン−１−イル）オキシ］エチル］アミン］カルボニル］オキシ］メチルエステル及び２−プロペン酸−２−メチルｌ−２−［［（３，５−ジメチルフェノキシ）カルボニル］アミン］エチルエステルからなる群から選択される少なくとも１種由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート及びメチル（メタ）アクリレートからなる群から選択される少なくとも１種由来の構成単位（ｅ）とを含有する［１］〜［７］のいずれかに記載の共重合体。
［９］前記共重合体（Ａ）が、水酸基を有する構成単位（ｄ）をさらに含有する［１］〜［８］のいずれかに記載の共重合体。
［１０］前記共重合体（Ａ）が、メタクリル酸２−（３，５−ジメチルピラゾール−１−イル）カルボニルアミノエチル、メタクリル酸２−［Ｏ−（１’−メチルプロピリデンアミノ）カルボキシアミノ］エチル、マロン酸−２−［［［２−メチル−１−オキソ−２−プロペニル］オキシ］エチル］アミノ］カルボニル］−１，３ジエチルエステル、安息香酸−４−［［［［２−［（２−メチル−１−オキソ−２−プロペン−１−イル）オキシ］エチル］アミン］カルボニル］オキシ］メチルエステル、安息香酸−２−［［［［２−［（２−メチル−１−オキシ−２−プロペン−１−イル）オキシ］エチル］アミン］カルボニル］オキシ］メチルエステル及び２−プロペン酸−２−メチルｌ−２−［［（３，５−ジメチルフェノキシ）カルボニル］アミン］エチルエステルからなる群から選択される少なくとも１種由来の構成単位（ａ）と、（メタ）アクリル酸由来の構成単位（ｂ）と、グリシジル（メタ）アクリレート由来の構成単位（ｃ）と、２−ヒドロキシエチルメタクリレート由来の構成単位（ｄ）と、ジシクロペンタニル（メタ）アクリレート及びメチル（メタ）アクリレートからなる群から選択される少なくとも１種由来の構成単位（ｅ）とを含有する［９］に記載の共重合体。
［１１］前記共重合体（Ａ）が、メタクリル酸２−［Ｏ−（１’−メチルプロピリデンアミノ）カルボキシアミノ］エチル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する［８］に記載の共重合体。
［１２］前記共重合体（Ａ）が、メタクリル酸２−（３，５−ジメチルピラゾール−１−イル）カルボニルアミノエチル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する［８］に記載の共重合体。
［１３］前記共重合体（Ａ）が、メタクリル酸２−（３，５−ジメチルピラゾール−１−イル）カルボニルアミノエチル由来の構成単位（ａ）と、（メタ）アクリル酸由来の構成単位（ｂ）と、グリシジル（メタ）アクリレート由来の構成単位（ｃ）と、２−ヒドロキシエチルメタクリレート由来の構成単位（ｄ）と、ジシクロペンタニル（メタ）アクリレート由来の構成単位（ｅ）とを含有する［１０］に記載の共重合体。
［１４］前記共重合体（Ａ）が、マロン酸−２−［［［２−メチル−１−オキソ−２−プロペニル］オキシ］エチル］アミノ］カルボニル］−１，３ジエチルエステル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する［８］に記載の共重合体。
［１５］前記共重合体（Ａ）が、水酸基を有する構成単位（ｄ）及び前記構成単位（ａ）〜（ｄ）以外の構成単位（ｅ）をさらに含有し、
前記共重合体（Ａ）が、前記ブロックイソシアナト基を有する構成単位（ａ）を１〜４０モル％、前記酸基を有する構成単位（ｂ）を１〜６０モル％、前記エポキシ基を有する構成単位（ｃ）を１〜７０モル％、前記水酸基を有する構成単位（ｄ）を０モル％超〜５０モル％及び前記構成単位（ｅ）を０モル％超〜８０モル％含有する［１］〜［５］のいずれかに記載の共重合体。
［１６］前記共重合体（Ａ）が、水酸基を有する構成単位（ｄ）及び前記構成単位（ａ）〜（ｄ）以外の構成単位（ｅ）をさらに含有し、
前記共重合体（Ａ）が、前記ブロックイソシアナト基を有する構成単位（ａ）を３〜２０モル％、前記酸基を有する構成単位（ｂ）を２０〜５０モル％、前記エポキシ基を有する構成単位（ｃ）を２０〜４０モル％、前記水酸基を有する構成単位（ｄ）を０モル％超〜２０モル％及び前記構成単位（ｅ）を２０〜４０モル％含有する［１］〜［５］のいずれかに記載の共重合体。【００１１】
［１７］［１］〜［１６］のいずれかに記載の共重合体（Ａ）と、溶剤（Ｂ）及び反応性希釈剤（Ｃ）の少なくとも一方とを含有することを特徴とする重合体組成物。【００１２】
［１８］［１］〜［１６］のいずれかに記載の共重合体（Ａ）、溶剤（Ｂ）、反応性希釈剤（Ｃ）及び光重合開始剤（Ｄ）を含有することを特徴とする感光性樹脂組成物。【００１３】
［１９］［１］〜［１６］のいずれかに記載の共重合体（Ａ）、溶剤（Ｂ）、反応性希釈剤（Ｃ）、光重合開始剤（Ｄ）及び着色剤（Ｅ）を含有することを特徴とするカラーフィルター用感光性樹脂組成物。
［２０］前記共重合体（Ａ）と前記反応性希釈剤（Ｃ）との合計量１００質量部に対して、前記共重合体（Ａ）が１０〜１００質量部、前記溶剤（Ｂ）が３０〜１，０００質量部、前記反応性希釈剤（Ｃ）が０質量部超〜９０質量部、前記光重合開始剤（Ｄ）が０．１〜３０質量部、前記着色剤（Ｅ）が３〜８０質量部含有される［１９］に記載のカラーフィルター用感光性樹脂組成物。
［２１］前記溶剤（Ｂ）が、水酸基含有有機溶剤を含む［１９］又は［２０］に記載のカラーフィルター用感光性樹脂組成物。
［２２］前記着色剤（Ｅ）が、顔料を含む［１９］〜［２１］のいずれかに記載のカラーフィルター用感光性樹脂組成物。【００１４】
［２３］［１９］〜［２２］のいずれかに記載のカラーフィルター用感光性樹脂組成物の硬化物からなる着色パターンを有することを特徴とするカラーフィルター。【００１５】
［２４］［２３］に記載のカラーフィルターを具備することを特徴とする画像表示素子。【００１６】
［２５］［１９］〜［２２］のいずれかに記載のカラーフィルター用感光性樹脂組成物を基板に塗布し、露光し、アルカリ現像した後、１６０℃以下の温度でベーキングして着色パターンを形成する工程を含むことを特徴とするカラーフィルターの製造方法。
【発明の効果】
【００１７】
本発明によれば、現像性及び保存安定性が良好であると共に、低温で硬化させても耐溶剤性に優れた着色パターンを与えるカラーフィルター用感光性樹脂組成物、及び該感光性樹脂組成物の調製に有用な共重合体を提供することができる。
また、本発明によれば、耐溶剤性に優れた着色パターンを有するカラーフィルター及びその製造方法並びに該カラーフィルターを具備する画像表示素子を提供することができる。
【発明を実施するための形態】
【００１８】
＜共重合体（Ａ）＞
本発明の共重合体（Ａ）は、ブロックイソシアナト基を有する構成単位（ａ）、酸基を有する構成単位（ｂ）及びエポキシ基を有する構成単位（ｃ）を含有することを特徴とする。
【００１９】
＜ブロックイソシアナト基を有する構成単位（ａ）＞
共重合体（Ａ）が含有するブロックイソシアナト基を有する構成単位（ａ）は、ブロックイソシアナト基含有モノマー由来の構成単位である。該モノマーとしては、エチレン性不飽和結合とブロックイソシアナト基とを有するモノマー等、例えば、分子中にビニル基、（メタ）アクリロイルオキシ基等を有するイソシアネート化合物におけるイソシアナト基を、ブロック剤でブロック化した化合物が挙げられる。イソシアネート化合物とブロック剤との反応は、溶剤の存在の有無に関わらず行うことができる。溶剤を用いる場合、イソシアナト基に対して不活性な溶剤を用いる必要がある。ブロック化反応に際して、錫、亜鉛、鉛等の有機金属塩、３級アミン等を触媒として用いてもよい。反応は、一般に−２０〜１５０℃で行うことができるが、０〜１００℃で行うことが好ましい。上記したイソシアネート化合物の例としては、下記式（１）で表される化合物を挙げることができる。
【００２０】
【化１】
2019026546.tif 000002
【００２１】
上記式（１）中、Ｒ1は、水素原子又はメチル基を示し、Ｒ2は、−ＣＯ−、−ＣＯＯＲ3−（ここで、Ｒ3は炭素原子数１〜６のアルキレン基である）又は−ＣＯＯ−Ｒ4Ｏ−ＣＯＮＨ−Ｒ5−（ここで、Ｒ4は炭素原子数２〜６のアルキレン基であり、Ｒ5は置換基を有していてもよい炭素原子数２〜１２のアルキレン基又は炭素原子数６〜１２のアリーレン基である）を示す。Ｒ2は、好ましくは−ＣＯＯＲ3−であり、ここで、Ｒ3は、好ましくは炭素原子数１〜４のアルキレン基である。
【００２２】
上記式（１）で表されるイソシアネート化合物としては、具体的には、２−イソシアナトエチル（メタ）アクリレート、２−イソシアナトプロピル（メタ）アクリレート、３−イソシアナトプロピル（メタ）アクリレート、２−イソシアナト−１−メチルエチル（メタ）アクリレート、２−イソシアナト−１，１−ジメチルエチル（メタ）アクリレート、４−イソシアナトシクロヘキシル（メタ）アクリレート、メタクリロイルイソシアネート等が挙げられる。また、２−ヒドロキシアルキル（メタ）アクリレートとジイソシアネート化合物との等モル（１モル：１モル）反応生成物も使用できる。上記した２−ヒドロキシアルキル（メタ）アクリレートのアルキル基としては、エチル基又はｎ−プロピル基が好ましく、エチル基がより好ましい。上記したジイソシアネート化合物としては、例えば、ヘキサメチレンジイソシアネート、２，４−（又は２，６−）トリレンジイソシアネート（ＴＤＩ）、４，４’−ジフェニルメタンジイソシアネート（ＭＤＩ）、３，５，５−トリメチル−３−イソシアナトメチルシクロヘキシルイソシアネート（ＩＰＤＩ）、ｍ−（又はｐ−）キシレンジイソシアネート、１，３−（又は１，４−）ビス（イソシアナトメチル）シクロヘキサン、リジンジイソシアネート等が挙げられる。
【００２３】
これらのイソシアネート化合物の中でも、２−イソシアナトエチル（メタ）アクリレート、２−イソシアナトプロピル（メタ）アクリレート、３−イソシアナトプロピル（メタ）アクリレート、２−イソシアナト−１−メチルエチル（メタ）アクリレート、２−イソシアナト−１，１−ジメチルエチル（メタ）アクリレート、４−イソシアナトシクロヘキシル（メタ）アクリレート及びメタクリロイルイソシアネートが好ましく、２−イソシアナトエチル（メタ）アクリレート及び２−イソシアナトプロピル（メタ）アクリレートがより好ましい。
【００２４】
なお、本明細書において（メタ）アクリレートと表記したものは、アクリレート及びメタクリレートのいずれでもよいことを意味しており、また、（メタ）アクリル酸の表記はアクリル酸及びメタクリル酸のいずれでもよいことを意味している。
【００２５】
イソシアネート化合物におけるイソシアナト基をブロック化するブロック剤としては、例えば、ε−カプロラクタム、δ−バレロラクタム、γ−ブチロラクタム、β−プロピオラクタム等のラクタム系；メタノール、エタノール、プロパノール、ブタノール、エチレングリコール、メチルセロソルブ、ブチルセロソルブ、メチルカルビトール、ベンジルアルコール、フェニルセロソルブ、フルフリルアルコール、シクロヘキサノール等のアルコール系；フェノール、クレゾール、２，６−キシレノール、３，５−キシレノール、エチルフェノール、ｏ−イソプロピルフェノール、ｐ−ｔｅｒｔ−ブチルフェノール等のブチルフェノール、ｐ−ｔｅｒｔ−オクチルフェノール、ノニルフェノール、ジノニルフェノール、スチレン化フェノール、２−ヒドロキシ安息香酸メチル、４−ヒドロキシ安息香酸メチル、チモール、ｐ−ナフトール、ｐ−ニトロフェノール、ｐ−クロロフェノール等のフェノール系；マロン酸ジメチル、マロン酸ジエチル、アセト酢酸メチル、アセト酢酸エチル、アセチルアセトン等の活性メチレン系；ブチルメルカプタン、チオフェノール、ｔｅｒｔ−ドデシルメルカプタン等のメルカプタン系；ジフェニルアミン、フェニルナフチルアミン、アニリン、カルバゾール等のアミン系；アセトアニリド、アセトアニシジド、酢酸アミド、ベンズアミド等の酸アミド系；コハク酸イミド、マレイン酸イミド等の酸イミド系；イミダゾール、２−メチルイミダゾール、２−エチルイミダゾール等のイミダゾール系；ピラゾール、３，５−ジメチルピラゾール等のピラゾール系；尿素、チオ尿素、エチレン尿素等の尿素系；Ｎ−フェニルカルバミン酸フェニル、２−オキサゾリドン等のカルバミド酸塩系：エチレンイミン、ポリエチレンイミン等のイミン系；ホルムアルドオキシム、アセトアルドオキシム、アセトオキシム、メチルエチルケトオキシム、メチルイソブチルケトオキシム、シクロヘキサノンオキシム等のオキシム系；重亜硫酸ソーダ、重亜硫酸カリウム等の重亜硫酸塩系などが挙げられる。これらのブロック剤は、単独で用いてもよく、２種以上を組み合わせて用いてもよい。
【００２６】
ブロック剤は反応性の高いイソシアナト基を保護しているが、加熱によりブロックイソシアナト基が解離してイソシアナト基が再生される。本発明では、そのイソシアナト基が共重合体（Ａ）や反応性希釈剤（Ｃ）に含まれる反応性の官能基、すなわち、酸基や所望により含まれるヒドロキシ基、アミノ基などと反応して、架橋密度の高い硬化物を形成する。
【００２７】
後述のカラーフィルター用感光性樹脂組成物の低温硬化性や保存安定性の観点から、ブロックイソシアナト基を有する構成単位（ａ）を与えるモノマーとしては、ブロックイソシアナト基含有（メタ）アクリレートを用いることが好ましい。１００℃で３０分加熱処理した場合の該ブロックイソシアナト基の解離率が好ましくは５〜９９質量％、より好ましくは８〜９７質量％、最も好ましくは１０〜９５質量％となるブロックイソシアナト基含有（メタ）アクリレートを用いることがより好ましい。なお、ブロックイソシアナト基含有（メタ）アクリレートのブロックイソシアナト基の解離率は、該ブロックイソシアナト基含有（メタ）アクリレートの濃度が２０質量％のｎ−オクタノール溶液を調製し、その溶液に１質量％相当のジブチルスズラウレート及び３質量％相当のフェノチアジン（重合防止剤）を加えた後、１００℃で３０分加熱した後の該ブロックイソシアナト基含有（メタ）アクリレートの質量減少割合をＨＰＬＣ分析により測定した値とする。解離率が上記範囲のブロックイソシアナト基含有（メタ）アクリレートを用いると、合成の際の共重合体の安定性を十分に確保することができ、硬化塗膜作製の際のベーキング温度を十分に下げることができ硬化塗膜の耐溶剤性も十分に確保できる。このような解離率を有するブロックイソシアナト基含有（メタ）アクリレートのブロック剤としては、マロン酸ジエチル、３，５−ジメチルピラゾール、メチルエチルケトオキシム、２−ヒドロキシ安息香酸メチル、４−ヒドロキシ安息香酸メチル、３，５−キシレノール、γ−ブチロラクタム、１−メトキシ−２−プロパノール、２，６−ジメチルフェノール及びジイソプロピルアミンが挙げられる。これらのブロック剤の中でも、低温硬化性の観点から、マロン酸ジエチル、３，５−ジメチルピラゾール、メチルエチルケトオキシム、２−ヒドロキシ安息香酸メチル、４−ヒドロキシ安息香酸メチル及び３，５−キシレノールがより好ましい。
【００２８】
また、ブロックイソシアナト基含有（メタ）アクリレートのブロックイソシアナト基の解離温度が８０℃以上であるブロックイソシアナト基含有（メタ）アクリレートを用いることも好ましい。解離温度が８０℃以上であるブロックイソシアナト基含有（メタ）アクリレートを用いると、合成の際の共重合体の安定性を十分に確保することができ、後述する変性反応の際に意図しない架橋反応を低減することができる。一方、ブロックイソシアナト基の解離温度が１６０℃以下であると、ベーキング温度を十分に下げることができ硬化塗膜の耐溶剤性も十分に確保できる。なお、ブロックイソシアナト基含有（メタ）アクリレートのブロックイソシアナト基の解離温度は、該ブロックイソシアナト基含有（メタ）アクリレートの濃度が２０質量％のｎ−オクタノール溶液を調製し、その溶液に１質量％相当のジブチルスズラウレート及び３質量％相当のフェノチアジン（重合防止剤）を加えた後、所定の温度で加熱して、３０分後の該ブロックイソシアナト基含有（メタ）アクリレートの質量減少割合をＨＰＬＣ分析により測定し、その質量減少割合が８０質量％以上となる温度をブロックイソシアナト基の解離温度とする。
【００２９】
上記したブロックイソシアナト基含有（メタ）アクリレートの例としては、下記式（２）で示されるカレンズ（登録商標）ＭＯＩ−ＤＥＭ（メタクロイルオキシエチルイソシアネートとマロン酸ジエチルとの反応生成物、昭和電工株式会社製、ブロックイソシアナト基の解離温度：９０℃、解離率：９０質量％）、下記式（３）で示されるカレンズＭＯＩ−ＢＰ（メタクロイルオキシエチルイソシアネートと３，５−ジメチルピラゾールとの反応生成物、昭和電工株式会社製、ブロックイソシアナト基の解離温度：１１０℃、解離率：７０質量％）、下記式（４）で示されるカレンズＭＯＩ−ＢＭ（メタクロイルオキシエチルイソシアネートとメチルエチルケトオキシムとの反応生成物、昭和電工株式会社製、ブロックイソシアナト基の解離温度：１３０℃、解離率：１８質量％）のようなメタクリレート及びこれらに対応するアクリレートなどが挙げられる。これらのブロックイソシアナト基含有（メタ）アクリレートは、単独で用いてもよく、２種以上を組み合わせて用いてもよい。
【００３０】
【化２】
2019026546.tif 000003
【００３１】
【化３】
2019026546.tif 000004
【００３２】
【化４】
2019026546.tif 000005
【００３３】
共重合体（Ａ）が含有するブロックイソシアナト基を有する構成単位（ａ）の割合は、特に制限はないが、好ましくは１〜４０モル％、より好ましくは２〜３０モル％、最も好ましくは３〜２５モル％である。ブロックイソシアナト基を有する構成単位（ａ）の割合が１〜４０モル％であると、硬化塗膜の耐溶剤性が改善され、共重合体（Ａ）の保存安定性も保持される。
【００３４】
＜酸基を有する構成単位（ｂ）＞
共重合体（Ａ）が含有する酸基を有する構成単位（ｂ）は、酸基含有モノマー由来の構成単位である（ただし、前記ブロックイソシアナト基を有する構成単位（ａ）に該当するものは除く）。酸基としては、カルボキシル基、スルホ基、ホスホ基等が挙げられ、これらの中でも、入手しやすさの面からカルボキシル基が好ましい。酸基を有する構成単位（ｂ）を与えるモノマーとしては、重合性不飽和結合と酸基とを有するモノマー、例えば、不飽和カルボン酸又はその無水物、不飽和スルホン酸、不飽和ホスホン酸等が挙げられる。好ましいモノマーの具体例としては、（メタ）アクリル酸、α−ブロモ（メタ）アクリル酸、β−フリル（メタ）アクリル酸、クロトン酸、プロピオール酸、ケイ皮酸、α−シアノケイ皮酸、マレイン酸、無水マレイン酸、マレイン酸モノメチル、マレイン酸モノエチル、マレイン酸モノイソプロピル、フマル酸、イタコン酸、無水イタコン酸、シトラコン酸、無水シトラコン酸等の不飽和カルボン酸又はその無水物；２−アクリルアミド−２−メチルプロパンスルホン酸、ｔｅｒｔ−ブチルアクリルアミドスルホン酸、ｐ−スチレンスルホン酸などの不飽和スルホン酸；ビニルホスホン酸などの不飽和ホスホン酸；などが挙げられる。これらのモノマーは、単独で用いてもよく、２種以上を組み合わせて用いてもよい。これらの中でも、アルカリ現像性に優れること及び入手の容易性の観点から、不飽和カルボン酸が好ましく、（メタ）アクリル酸がより好ましい。
【００３５】
本発明では、酸基を有する構成単位（ｂ）が共重合体（Ａ）に含まれることにより、共重合体（Ａ）を感光性材料として使用する際のアルカリ現像性が大きく改善される。
【００３６】
共重合体（Ａ）が含有する酸基を有する構成単位（ｂ）の割合は、特に制限はないが、好ましくは１〜６０モル％、より好ましくは１０〜５０モル％、最も好ましくは１５〜４０モル％である。酸基を有する構成単位（ｂ）の割合が１〜６０モル％であると、適当なアルカリ現像の速度となり、精緻なパターンの形成が可能となる。
【００３７】
＜エポキシ基を有する構成単位（ｃ）＞
共重合体（Ａ）が含有するエポキシ基を有する構成単位（ｃ）は、エポキシ基含有モノマー由来の構成単位である（ただし、前記ブロックイソシアナト基を有する構成単位（ａ）、前記酸基を有する構成単位（ｂ）に該当するものは除く）。エポキシ基を有する構成単位（ｃ）を与えるモノマーとしては、重合性不飽和結合とエポキシ基とを有するモノマー、例えば、オキシラニル（メタ）アクリレート、グリシジル（メタ）アクリレート、２−メチルグリシジル（メタ）アクリレート、２−エチルグリシジル（メタ）アクリレート、２−オキシラニルエチル（メタ）アクリレート、２−グリシジルオキシエチル（メタ）アクリレート、３−グリシジルオキシプロピル（メタ）アクリレート、グリシジルオキシフェニル（メタ）アクリレート等のエポキシ基を含む（メタ）アクリル酸エステル誘導体；３，４−エポキシシクロヘキシル（メタ）アクリレート、３，４−エポキシシクロヘキシルメチル（メタ）アクリレート、２−（３，４−エポキシシクロヘキシル）エチル（メタ）アクリレート、２−（３，４−エポキシシクロヘキシルメチルオキシ）エチル（メタ）アクリレート、３−（３，４−エポキシシクロヘキシルメチルオキシ）プロピル（メタ）アクリレートなどの３，４−エポキシシクロヘキサン環等のエポキシ基含有脂環式炭素環を含む（メタ）アクリル酸エステル誘導体；エポキシ基を含むビニルエーテル化合物；エポキシ基を含むアリルエーテル化合物等が挙げられる。これらのモノマーは、単独で用いてもよく、２種以上を組み合わせて用いてもよい。これらの中でも、重合性及び入手の容易性の観点から、オキシラニル（メタ）アクリレート、グリシジル（メタ）アクリレート、２−メチルグリシジル（メタ）アクリレート、２−エチルグリシジル（メタ）アクリレート、２−オキシラニルエチル（メタ）アクリレート、２−グリシジルオキシエチル（メタ）アクリレート、３−グリシジルオキシプロピル（メタ）アクリレート、グリシジルオキシフェニル（メタ）アクリレート等のエポキシ基含有（メタ）アクリレートが好ましく、グリシジル（メタ）アクリレートがより好ましい。
【００３８】
本発明では、エポキシ基を有する構成単位（ｃ）が共重合体（Ａ）に含まれることにより、共重合体（Ａ）を感光性材料として使用する際の耐溶剤性が大きく改善される。
【００３９】
共重合体（Ａ）が含有するエポキシ基を有する構成単位（ｃ）の割合は、特に制限はないが、好ましくは１〜６０モル％、より好ましくは５〜５０モル％、最も好ましくは１０〜４０モル％である。エポキシ基を有する構成単位（ｃ）の割合が１〜６０モル％であると、硬化塗膜の耐溶剤性と共重合体（Ａ）の保存安定性が両立される。
【００４０】
共重合体（Ａ）において、ブロックイソシアナト基を有する構成単位（ａ）とエポキシを有する構成単位（ｃ）とのモル比率は、例えば、１：９９〜９９：１であることができ、硬化塗膜の耐溶剤性及び共重合体（Ａ）の保存安定性の観点から、５：９５〜８５：１５であることが好ましく、１０：９０〜７５：２５であることがより好ましい。
【００４１】
＜水酸基を有する構成単位（ｄ）＞
共重合体（Ａ）は、水酸基を有する構成単位（ｄ）をさらに含有してもよい。共重合体（Ａ）が含有する水酸基を有する構成単位（ｄ）は、水酸基含有モノマー由来の構成単位である（ただし、前記ブロックイソシアナト基を有する構成単位（ａ）、前記酸基を有する構成単位（ｂ）、前記エポキシ基を有する構成単位（ｃ）に該当するものは除く）。水酸基を有する構成単位（ｄ）を与えるモノマーとしては、重合性不飽和結合と水酸基とを有するモノマー、例えば、２−ヒドロキシエチル（メタ）アクリレート、２−ヒドロキシプロピル（メタ）アクリレート、２−ヒドロキシブチル（メタ）アクリレート、２，３−ジヒドロキシプロピル（メタ）アクリレート、２−ヒドロキシ−３−フェノキシプロピルアクリレート、４−ヒドロキシブチルアクリレートなどが挙げられる。これらのモノマーは、単独で用いてもよく、２種以上を組み合わせて用いてもよい。これらの中でも、重合性の観点から、２−ヒドロキシエチル（メタ）アクリレート、２−ヒドロキシプロピル（メタ）アクリレート、２−ヒドロキシブチル（メタ）アクリレート、２，３−ジヒドロキシプロピル（メタ）アクリレート、２−ヒドロキシ−３−フェノキシプロピルアクリレート、４−ヒドロキシブチルアクリレート等の水酸基を含む（メタ）アクリル酸エステル誘導体が好ましく、２−ヒドロキシエチル（メタ）アクリレートがより好ましい。
【００４２】
本発明では、水酸基を有する構成単位（ｄ）は必須ではないが、水酸基を有する構成単位（ｄ）が共重合体（Ａ）に含まれることにより、共重合体（Ａ）を感光性材料として使用する際の耐溶剤性が大きく改善される。
【００４３】
共重合体（Ａ）が含有する酸基を有する構成単位（ｄ）の割合は、特に制限はないが、好ましくは０モル％超〜５０モル％、より好ましくは０モル％超〜４０モル％、最も好ましくは０モル％超〜３０モル％である。水酸基を有する構成単位（ｄ）の割合が０モル％超〜５０モル％であると、硬化塗膜の耐溶剤性と共重合体（Ａ）の保存安定性が両立される。
【００４４】
＜その他構成単位（ｅ）＞
本発明においては、共重合体（Ａ）が含有する構成単位として、ブロックイソシアナト基を有する構成単位（ａ）、酸基を有する構成単位（ｂ）、エポキシ基を有する構成単位（ｃ）及び水酸基を有する構成単位（ｄ）と共に、これらと共重合可能なその他の構成単位（ｅ）が含有されてもよい（ただし、前記ブロックイソシアナト基を有する構成単位（ａ）、前記酸基を有する構成単位（ｂ）、前記エポキシ基を有する構成単位（ｃ）、水酸基を有する構成単位（ｄ）に該当するものは除く）。その他の構成単位（ｅ）を与えるモノマーの具体例としては、スチレン、α−メチルスチレン、ｏ−ビニルトルエン、ｍ−ビニルトルエン、ｐ−ビニルトルエン、ｏ−クロロスチレン、ｍ−クロロスチレン、ｐ−クロロスチレン、ｏ−メトキシスチレン、ｍ−メトキシスチレン、ｐ−メトキシスチレン、ｐ−ニトロスチレン、ｐ−シアノスチレン、ｐ−アセチルアミノスチレンなどの芳香族ビニル化合物；ノルボルネン（ビシクロ［２．２．１］ヘプト−２−エン）、５−メチルビシクロ［２．２．１］ヘプト−２−エン、５−エチルビシクロ［２．２．１］ヘプト−２−エン、テトラシクロ［４．４．０．１2,5．１7,10］ドデカ−３−エン、８−メチルテトラシクロ［４．４．０．１2,5．１7,10］ドデカ−３−エン、８−エチルテトラシクロ［４．４．０．１2,5．１7,10］ドデカ−３−エン、ジシクロペンタジエン、トリシクロ［５．２．１．０2,6］デカ−８−エン、トリシクロ［５．２．１．０2,6］デカ−３−エン、トリシクロ［４．４．０．１2,5］ウンデカ−３−エン、トリシクロ［６．２．１．０1,8］ウンデカ−９−エン、トリシクロ［６．２．１．０1,8］ウンデカ−４−エン、テトラシクロ［４．４．０．１2,5．１7,10．０1,6］ドデカ−３−エン、８−メチルテトラシクロ［４．４．０．１2,5．１7,10．０1,6］ドデカ−３−エン、８−エチリデンテトラシクロ［４．４．０．１2,5．１7,12］ドデカ−３−エン、８−エチリデンテトラシクロ［４．４．０．１2,5．１7,10．０1,6］ドデカ−３−エン、ペンタシクロ［６．５．１．１3,6．０2,7．０9,13］ペンタデカ−４−エン、ペンタシクロ［７．４．０．１2,5．１9,12．０8,13］ペンタデカ−３−エンなどのノルボルネン構造を有する環状オレフィン；ブタジエン、イソプレン、クロロプレンなどのジエン；メチル（メタ）アクリレート、エチル（メタ）アクリレート、ｎ−プロピル（メタ）アクリレート、イソ−プロピル（メタ）アクリレート、ｎ−ブチル（メタ）アクリルレート、ｓｅｃ−ブチル（メタ）アクリレート、イソ−ブチル（メタ）アクリレート、ｔｅｒｔ−ブチル（メタ）アクリルレート、ペンチル（メタ）アクリレート、ネオペンチル（メタ）アクリレート、ベンジル（メタ）アクリレート、イソアミル（メタ）アクリレート、ヘキシル（メタ）アクリレート、２−エチルヘキシル（メタ）アクリレート、ラウリル（メタ）アクリレート、ドデシル（メタ）アクリレート、シクロペンチル（メタ）アクリレート、シクロヘキシル（メタ）アクリレート、メチルシクロヘキシル（メタ）アクリレート、エチルシクロヘキシル（メタ）アクリレート、１，４−シクロヘキサンジメタノールモノ（メタ）アクリレート、ロジン（メタ）アクリレート、ノルボルニル（メタ）アクリレート、５−メチルノルボルニル（メタ）アクリレート、５−エチルノルボルニル（メタ）アクリレート、ジシクロペンテニル（メタ）アクリレート、ジシクロペンタニル（メタ）アクリレート、ジシクロペンテニルオキシエチルアクリレ−トイソボルニル（メタ）アクリレート、アダマンチル（メタ）アクリレート、テトラヒドロフルフリル（メタ）アクリレート、１，１，１−トリフルオロエチル（メタ）アクリレート、パーフルオロエチル（メタ）アクリレート、パーフルオロ−ｎ−プロピル（メタ）アクリレート、パーフルオロ−イソプロピル（メタ）アクリレート、３−（Ｎ，Ｎ−ジメチルアミノ）プロピル（メタ）アクリレート、トリフェニルメチル（メタ）アクリレート、フェニル（メタ）アクリレート、クミル（メタ）アクリレート、４−フェノキシフェニル（メタ）アクリレート、フェノキシエチル（メタ）アクリレート、フェノキシポリエチレングリコール（メタ）アクリレート、ノニルフェノキシポリエチレングリコールモノ（メタ）アクリレート、ビフェニルオキシエチル（メタ）アクリレート、ナフタレン（メタ）アクリレート、アントラセン（メタ）アクリレートなどの（メタ）アクリル酸エステル；（メタ）アクリル酸アミド、（メタ）アクリル酸Ｎ，Ｎ−ジメチルアミド、（メタ）アクリル酸Ｎ，Ｎ−ジエチルアミド、（メタ）アクリル酸Ｎ，Ｎ−ジプロピルアミド、（メタ）アクリル酸Ｎ，Ｎ−ジ−イソプロピルアミド、（メタ）アクリル酸アントラセニルアミドなどの（メタ）アクリル酸アミド；（メタ）アクリル酸アニリド、（メタ）アクリロニトリル、アクロレイン、塩化ビニル、塩化ビニリデン、フッ化ビニル、フッ化ビニリデン、Ｎ−ビニルピロリドン、ビニルピリジン、酢酸ビニル、ビニルトルエンなどのビニル化合物；シトラコン酸ジエチル、マレイン酸ジエチル、フマル酸ジエチル、イタコン酸ジエチルなどの不飽和ジカルボン酸ジエステル；Ｎ−フェニルマレイミド、Ｎ−シクロヘキシルマレイミド、Ｎ−ラウリルマレイミド、Ｎ−（４−ヒドロキシフェニル）マレイミドなどのモノマレイミド；などが挙げられる。これらの中でも、（メタ）アクリル酸エステルが好ましく、メチル（メタ）アクリレート及びジシクロペンタニル（メタ）アクリレートが特に好ましい。これらのモノマーは、単独で用いてもよく、２種以上を組み合わせて用いてもよい。
【００４５】
共重合体（Ａ）が含有するその他の構成単位（ｅ）の割合は、特に制限はないが、好ましくは０モル％超〜８０モル％、より好ましくは５〜７０モル％、最も好ましくは１０〜６０モル％である。本発明では、その他の構成単位（ｅ）は必須ではないが、その他の構成単位（ｅ）が共重合体（Ａ）に含まれることにより、耐溶剤性、塗膜の特性を適宜向上させることができる。
【００４６】
＜共重合体（Ａ）の製造方法＞
共重合体（Ａ）の製造に際して使用されるブロックイソシアナト基含有モノマー（ａ０）、酸基含有モノマー（ｂ０）及びエポキシ基含有モノマー（ｃ０）の割合は、特に制限はないが、好ましくは、（ａ０）１〜６０モル％、（ｂ０）５〜６５モル％及び（ｃ０）５〜６５モル％、より好ましくは、（ａ０）５〜５０モル％、（ｂ０）１５〜５５モル％及び（ｃ０）１５〜５５モル％、最も好ましくは、（ａ０）１０〜４０モル％、（ｂ０）２５〜４５モル％及び（ｃ０）２５〜４５モル％である。共重合体（Ａ）が水酸基を有する構成単位（ｄ）及びその他の構成単位（ｅ）をさらに含有する場合、共重合体（Ａ）の製造に際して使用されるブロックイソシアナト基含有モノマー（ａ０）、酸基含有モノマー（ｂ０）、エポキシ基含有モノマー（ｃ０）、水酸基含有モノマー（ｄ０）及びその他のモノマー（ｅ０）の割合は、好ましくは、（ａ０）１〜４０モル％、（ｂ０）１〜６０モル％、（ｃ０）１〜７０モル％、（ｄ０）０モル％超〜５０モル％及び（ｅ０）０モル％超〜８０モル％、より好ましくは、（ａ０）２〜３０モル％、（ｂ０）１０〜５５モル％、（ｃ０）１０〜６０モル％、（ｄ０）０モル％超〜３０モル％及び（ｅ０）５〜６０モル％、最も好ましくは、（ａ０）３〜２０モル％、（ｂ０）２０〜５０モル％、（ｃ０）２０〜４０モル％、（ｄ０）０モル％超〜２０モル％及び（ｅ０）２０〜４０モル％である。
【００４７】
ブロックイソシアナト基含有モノマー（ａ０）、酸基含有モノマー（ｂ０）、エポキシ基含有モノマー（ｃ０）、水酸基含有モノマー（ｄ０）及びその他のモノマー（ｅ０）の共重合反応は、当該技術分野において公知のラジカル重合方法に従って重合溶剤の存在下又は不存在下で行うことができる。例えば、これらのモノマーを所望により溶剤に溶解した後、その溶液に重合開始剤を添加し、５０〜１００℃で１〜２０時間にわたり重合反応を行えばよい。この際、ブロックイソシアナト基含有モノマー（ａ０）のブロックイソシアナト基が解離する温度で重合反応を行うと、ブロックイソシアナト基が解離して生ずるイソシアナト基が酸基と反応してゲルが生ずるので、ブロックイソシアナト基の解離温度を下回る温度、好ましくは、ブロックイソシアナト基の解離温度を２０〜５０℃程度下回る温度で重合を行うことが好ましい。
【００４８】
この共重合反応に用いることが可能な溶剤としては、反応に不活性であれば特に限定されないが、例えば、エチレングリコールモノメチルエーテル、エチレングリコールモノエチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；エチレングリコールモノメチルエーテルアセテート、エチレングリコールモノエチルエーテルアセテート、プロピレングリコールモノメチルエーテルアセテート、プロピレングリコールモノエチルエーテルアセテート等の（ポリ）アルキレングリコールモノアルキルエーテルアセテート類；ジエチレングリコールジメチルエーテル、ジエチレングリコールメチルエチルエーテル、ジエチレングリコールジエチルエーテル、テトラヒドロフラン等の他のエーテル類；メチルエチルケトン、シクロヘキサノン、２−ヘプタノン、３−ヘプタノン等のケトン類；２−ヒドロキシプロピオン酸メチル、２−ヒドロキシプロピオン酸エチル、２−ヒドロキシ−２−メチルプロピオン酸メチル、２−ヒドロキシ−２−メチルプロピオン酸エチル、３−メトキシプロピオン酸メチル、３−メトキシプロピオン酸エチル、３−エトキシプロピオン酸メチル、３−エトキシプロピオン酸エチル、エトキシ酢酸エチル、ヒドロキシ酢酸エチル、２−ヒドロキシ−３−メチル酪酸メチル、３−メチル−３−メトキシブチルアセテート、３−メチル−３−メトキシブチルプロピオネート、酢酸エチル、酢酸ｎ−ブチル、酢酸ｎ−プロピル、酢酸ｉ−プロピル、酢酸ｎ−ブチル、酢酸ｉ−ブチル、酢酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソ酪酸エチル等のエステル類；トルエン、キシレン等の芳香族炭化水素類；Ｎ−メチルピロリドン、Ｎ，Ｎ−ジメチルホルムアミド、Ｎ，Ｎ−ジメチルアセトアミド等のカルボン酸アミド類；ジエチレングリコール等を挙げることができる。これらの溶剤は、単独で用いてもよく、２種以上を組み合わせて用いてもよい。
【００４９】
これらの溶剤の中でも、エーテル系溶剤が好ましく、プロピレングリコールモノメチルエーテル、プロピレングリコールモノメチルエーテルアセテート、ジエチレングリコールメチルエチルエーテル及びエチレングリコールモノメチルエーテルがより好ましい。
【００５０】
共重合反応に用いる溶剤の量は、特に限定されないが、モノマーの仕込み量の合計を１００質量部とした場合に、一般に３０〜１，０００質量部、好ましくは５０〜８００質量部である。特に、溶剤の量を１，０００質量部以下とすることで、連鎖移動作用による共重合体（Ａ）の分子量の低下を抑制し、且つ共重合体（Ａ）の粘度を適切な範囲に制御することができる。また、溶剤の量を３０質量部以上とすることで、異常な重合反応を防止し、重合反応を安定して行うことができると共に、共重合体（Ａ）の着色やゲル化を防止することもできる。
【００５１】
また、この共重合反応に用いることが可能な重合開始剤としては、特に限定されないが、例えば、アゾビスイソブチロニトリル、アゾビスイソバレロニトリル、過酸化ベンゾイル、ｔ−ブチルパーオキシ−２−エチルヘキサノエートなどが挙げられる。これらの重合開始剤は、単独で用いてもよく、２種以上を組み合わせて用いてもよい。重合開始剤の使用量は、モノマーの全仕込み量を１００質量部とした場合に、一般に０．５〜２０質量部、好ましくは１．０〜１０質量部である。
【００５２】
共重合体（Ａ）のポリスチレン換算の重量平均分子量は、特に制限されないが、上記した製造方法により、好ましくは１，０００〜５０，０００、より好ましくは３，０００〜４０，０００の重量平均分子量を有する共重合体（Ａ）を得ることができる。共重合体（Ａ）の重量平均分子量が１，０００以上であると、感光性樹脂組成物として用いる際のアルカリ現像後に着色パターンの欠けが発生し難くなる。一方、共重合体（Ａ）の重量平均分子量が５０，０００以下であると、現像時間が適切になり、実用性が確保される。
【００５３】
また、共重合体（Ａ）の酸価（ＪＩＳ  Ｋ６９０１  ５．３）は、適宜選択できるが、感光性樹脂組成物に配合する場合には、好ましくは２０〜３００ＫＯＨｍｇ／ｇ、より好ましくは３０〜２００ＫＯＨｍｇ／ｇの範囲である。共重合体（Ａ）の酸価が２０ＫＯＨｍｇ／ｇ以上であると、感光性樹脂組成物として用いる際のアルカリ現像性が良好となる。一方、共重合体（Ａ）の酸価が３００ＫＯＨｍｇ／ｇ以下であると、アルカリ現像液に対して露光部分（光硬化部分）が溶解し難いため、パターン形状が良好となる。
【００５４】
さらに、共重合体（Ａ）のエポキシ当量は、特に制限されないが、好ましくは２００〜２，０００ｇ／ｍｏｌ、より好ましくは３００〜１５００ｇ／ｍｏｌ、最も好ましくは４８０〜９００ｇ／ｍｏｌの範囲である。共重合体（Ａ）のエポキシ当量が２００ｇ／ｍｏｌ以上であると、安定性が良好となる。一方、エポキシ当量が２，０００ｇ／ｍｏｌ以下であれば、耐溶剤性が十分に確保される。なお、エポキシ当量とは、重合体のエポキシ基１モル当たりの重合体の質量であり、重合体の質量を重合体のエポキシ基量で除することにより求めることが可能である（ｇ／ｍｏｌ）。本発明において、エポキシ当量は、エポキシ基を導入するために用いられる原料の仕込み量から計算した理論値である。
【００５５】
本発明の共重合体（Ａ）は、分子中にブロックイソシアナト基を含んでいる。ブロックイソシアナト基の含有量は、適宜選択すればよいが、通常、ブロックイソシアナト基当量が４００〜６，０００、好ましくは１，０００〜５，０００となるような範囲で選択される。ブロックイソシアナト基当量は、重合体に含まれるブロックイソシアナト基１モル当たりの重合体の質量であり、重合体の質量を重合体に含まれるブロックイソシアナト基のモル数で除することにより求めることが可能である（ｇ／ｍｏｌ）。本発明において、ブロックイソシアナト基当量は、ブロックイソシアナト基含有モノマーの仕込み量から計算した理論値である。
【００５６】
＜重合体組成物＞
本発明においては、上記した共重合体（Ａ）に加えて、溶剤（Ｂ）及び反応性希釈剤（Ｃ）の少なくとも一方を含む重合体組成物が提供される。溶剤（Ｂ）は、共重合体（Ａ）と反応しない不活性な溶剤であれば特に限定されず、共重合体（Ａ）を製造する際に用いた溶剤と同じ範疇のものを用いることができる。好ましい溶剤（Ｂ）は、異常な重合を防止し、重合反応を安定して行うことができるという観点から、プロピレングリコールモノメチルエーテル、ジエチレングリコール等の水酸基含有有機溶剤である。
【００５７】
本発明の重合体組成物は、重合系から単離した共重合体（Ａ）に所望の溶剤（Ｂ）を適宜混合して調製することもできるが、必ずしも共重合体（Ａ）を重合系から単離する必要はなく、共重合反応終了時に含まれている溶剤をそのまま用いることができ、その際に必要に応じて所望の溶剤をさらに追加することもできる。また、重合体組成物を調製する際に用いられるその他の成分に含まれている溶剤を、溶剤（Ｂ）の成分として用いることもできる。
【００５８】
反応性希釈剤（Ｃ）は、分子内に重合性官能基として少なくとも一つの重合可能なエチレン性不飽和基を有する化合物であり、中でも重合性官能基を複数有する化合物が好ましい。このような反応性希釈剤（Ｃ）を共重合体（Ａ）と併用することにより、粘度を調整したり、形成される硬化物の強度や、基材に対する密着性を向上させることができる。
【００５９】
反応性希釈剤（Ｃ）として用いられる単官能モノマーとしては、（メタ）アクリルアミド、メチロール（メタ）アクリルアミド、メトキシメチル（メタ）アクリルアミド、エトキシメチル（メタ）アクリルアミド、プロポキシメチル（メタ）アクリルアミド、ブトキシメトキシメチル（メタ）アクリルアミド、メチル（メタ）アクリレート、エチル（メタ）アクリレート、ブチル（メタ）アクリレート、２−エチルへキシル（メタ）アクリレート、２−ヒドロキシエチル（メタ）アクリレート、２−ヒドロキシプロピル（メタ）アクリレート、４−ヒドロキシブチル（メタ）アクリレート、２−フェノキシ−２−ヒドロキシプロピル（メタ）アクリレート、２−（メタ）アクリロイルオキシ−２−ヒドロキシプロピルフタレート、グリセリンモノ（メタ）アクリレート、テトラヒドロフルフリル（メタ）アクリレート、グリシジル（メタ）アクリレート、２，２，２−トリフルオロエチル（メタ）アクリレート、２，２，３，３−テトラフルオロプロピル（メタ）アクリレート、フタル酸誘導体のハーフ（メタ）アクリレートなどの（メタ）アクリレート類；スチレン、α−メチルスチレン、α−クロロメチルスチレン、ビニルトルエンなどの芳香族ビニル化合物類；酢酸ビニル、プロピオン酸ビニルなどのカルボン酸エステル類などが挙げられる。また、これらのモノマーは、単独で用いてもよく、２種以上を組み合わせて用いてもよい。
【００６０】
反応性希釈剤（Ｃ）として用いられる多官能モノマーとしては、エチレングリコールジ（メタ）アクリレート、ジエチレングリコールジ（メタ）アクリレート、テトラエチレングリコールジ（メタ）アクリレート、プロピレングリコールジ（メタ）アクリレート、ポリプロピレングリコールジ（メタ）アクリレート、ブチレングリコールジ（メタ）アクリレート、ネオペンチルグリコールジ（メタ）アクリレート、１，６−へキサングリコールジ（メタ）アクリレート、トリメチロールプロパントリ（メタ）アクリレート、グリセリンジ（メタ）アクリレート、ペンタエリスリトールジ（メタ）アクリレート、ペンタエリスリトールトリ（メタ）アクリレート、ジペンタエリスリトールペンタ（メタ）アクリレート、ジペンタエリスリトールヘキサ（メタ）アクリレート、２，２−ビス（４−（メタ）アクリロキシジエトキシフェニル）プロパン、２，２−ビス（４−（メタ）アクリロキシポリエトキシフェニル）プロパン、２−ヒドロキシ−３−（メタ）アクリロイルオキシプロピル（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、グリセリントリアクリレート、グリセリンポリグリシジルエーテルポリ（メタ）アクリレート、ウレタン（メタ）アクリレート（すなわち、トリレンジイソシアネート）、トリメチルヘキサメチレンジイソシアネートとヘキサメチレンジイソシアネート等と２−ビドロキシエチル（メタ）アクリレートとの反応物、トリス（ヒドロキシエチル）イソシアヌレートのトリ（メタ）アクリレートなどの（メタ）アクリレート類；ジビニルベンゼン、ジアリルフタレート、ジアリルベンゼンホスホネートなどの芳香族ビニル化合物類；アジピン酸ジビニルなどのジカルボン酸エステル類；トリアリルシアヌレート、メチレンビス（メタ）アクリルアミド、（メタ）アクリルアミドメチレンエーテル、多価アルコールとＮ−メチロール（メタ）アクリルアミドとの縮合物などが挙げられる。これらのモノマーは、単独で用いてもよく、２種以上を組み合わせて用いてもよい。
【００６１】
重合体組成物における共重合体（Ａ）、溶剤（Ｂ）及び反応性希釈剤（Ｃ）の配合量は、使用目的に応じて適宜調整すればよい。重合体組成物が、共重合体（Ａ）と溶剤（Ｂ）と反応性希釈剤（Ｃ）とを含む場合、通常は、共重合体（Ａ）と反応性希釈剤（Ｃ）との合計量１００質量部に対して、共重合体（Ａ）が１０〜９０質量部、溶剤（Ｂ）が３０〜１，０００質量部、反応性希釈剤（Ｃ）が１０〜９０質量部であり、好ましくは、共重合体（Ａ）が２０〜８０質量部、溶剤（Ｂ）が５０〜８００質量部、反応性希釈剤（Ｃ）が２０〜８０質量部であり、より好ましくは、共重合体（Ａ）が３０〜７５質量部、溶剤（Ｂ）が１００〜７００質量部、反応性希釈剤（Ｃ）が２５〜７０質量部である。この範囲の配合量であれば、適切な粘度を有する重合体組成物となり、後述するカラーフィルター用感光性樹脂組成物を調製するために用いることができる他、各種コーティング、接着剤、印刷インキ用バインダーなどに使用することも可能である。
【００６２】
＜感光性樹脂組成物＞
本発明においては、共重合体（Ａ）、溶剤（Ｂ）、反応性希釈剤（Ｃ）及び光重合開始剤（Ｄ）を含有する感光性樹脂組成物が提供される。溶剤（Ｂ）及び反応性希釈剤（Ｃ）としては、上記したものを用いることができる。
【００６３】
光重合開始剤（Ｄ）としては、特に限定されないが、例えば、ベンゾイン、ベンゾインメチルエーテル、ベンゾインエチルエーテル、ベンゾインブチルエーテルなどのベンゾイン類；アセトフェノン、２，２−ジメトキシ−２−フェニルアセトフェノン、１，１−ジクロロアセトフェノン、４−（１−ｔ−ブチルジオキシ−１−メチルエチル）アセトフェノン、２−メチル−１−[４−（メチルチオ）フェニル]−２−モルホリノ−プロパン−１−オン、２−ベンジル−２−ジメチルアミノ−１−（４−モルホリノフェニル）ブタノン−１などのアセトフェノン類；２−メチルアントラキノン、２−アミルアントラキノン、２−ｔ−ブチルアントラキノン、１−クロロアントラキノンなどのアントラキノン類；キサントン、チオキサントン、２，４−ジメチルチオキサントン、２，４−ジイソプロピルチオキサントン、２−クロロチオキサントンなどのチオキサントン類；アセトフェノンジメチルケタール、ベンジルジメチルケタールなどのケタール類；ベンゾフェノン、４−（１−ｔ−ブチルジオキシ−１−メチルエチル）ベンゾフェノン、３，３’，４，４’−テトラキス（ｔ−ブチルジオキシカルボニル）ベンゾフェノンなどのベンゾフェノン類；アシルホスフィンオキサイド類；などが挙げられる。これらの光重合開始剤（Ｄ）は、単独で用いてもよく、２種以上を組み合わせて用いてもよい。
【００６４】
＜カラーフィルター用感光性樹脂組成物＞
本発明においては、共重合体（Ａ）、溶剤（Ｂ）、反応性希釈剤（Ｃ）、光重合開始剤（Ｄ）及び着色剤（Ｅ）を含有するカラーフィルター用感光性樹脂組成物が提供される。溶剤（Ｂ）、反応性希釈剤（Ｃ）及び光重合開始剤（Ｄ）としては、上記したものを用いることができる。
【００６５】
着色剤（Ｅ）は、溶剤（Ｂ）に溶解又は分散するものであれば特に限定されず、例えば、染料や顔料などが挙げられる。染料としては、溶剤（Ｂ）やアルカリ現像液に対する溶解性、感光性樹脂組成物中の他の成分との相互作用、耐熱性などの観点から、カルボン酸やスルホン酸などの酸性基を有する酸性染料、酸性染料の窒素化合物との塩、酸性染料のスルホンアミド体などを用いることが好ましい。
【００６６】
このような染料の例としては、ａｃｉｄ ａｌｉｚａｒｉｎ ｖｉｏｌｅｔ Ｎ；ａｃｉｄ ｂｌａｃｋ１、２、２４、４８；ａｃｉｄ ｂｌｕｅ１、７、９、２５、２９、４０、４５、６２、７０、７４、８０、８３、９０、９２、１１２、１１３、１２０、１２９、１４７；ａｃｉｄ ｃｈｒｏｍｅ ｖｉｏｌｅｔ Ｋ；ａｃｉｄ Ｆｕｃｈｓｉｎ；ａｃｉｄ ｇｒｅｅｎ１、３、５、２５、２７、５０；ａｃｉｄ ｏｒａｎｇｅ６、７、８、１０、１２、５０、５１、５２、５６、６３、７４、９５；ａｃｉｄ ｒｅｄ１、４、８、１４、１７、１８、２６、２７、２９、３１、３４、３５、３７、４２、４４、５０、５１、５２、５７、６９、７３、８０、８７、８８、９１、９２、９４、９７、１０３、１１１、１１４、１２９、１３３、１３４、１３８、１４３、１４５、１５０、１５１、１５８、１７６、１８３、１９８、２１１、２１５、２１６、２１７、２４９、２５２、２５７、２６０、２６６、２７４；ａｃｉｄ ｖｉｏｌｅｔ ６Ｂ、７、９、１７、１９；ａｃｉｄ ｙｅｌｌｏｗ１、３、９、１１、１７、２３、２５、２９、３４、３６、４２、５４、７２、７３、７６、７９、９８、９９、１１１、１１２、１１４、１１６; ｆｏｏｄ ｙｅｌｌｏｗ３及びこれらの誘導体などが挙げられる。これらの中でも、アゾ系、キサンテン系、アンスラキノン系もしくはフタロシアニン系の酸性染料が好ましい。これらの染料は、目的とする画素の色に応じて、単独で用いてもよく、２種以上を組み合わせて用いてもよい。
【００６７】
顔料の例としては、Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；Ｃ．Ｉ．ピグメントオレンジ１３、３１、３６、３８、４０、４２、４３、５１、５５、５９、６１、６４、６５、７１、７３などの橙色顔料；Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；Ｃ．Ｉ．ピグメントブルー１５、１５：３、１５：４、１５：６、６０などの青色顔料；Ｃ．Ｉ．ピグメントバイオレット１、１９、２３、２９、３２、３６、３８などのバイオレット色顔料；Ｃ．Ｉ．ピグメントグリーン７、３６、５８、５９などの緑色顔料；Ｃ．Ｉ．ピグメントブラウン２３、２５などの茶色顔料；Ｃ．Ｉ．ピグメントブラック１、７、カーボンブラック、チタンブラック、酸化鉄などの黒色顔料などが挙げられる。
【００６８】
これらの着色剤（Ｅ）は、目的とする画素の色に応じて、単独で用いてもよく、２種以上を組み合わせて用いてもよい。なお、目的とする画素の色に応じて、上記の染料及び顔料を組み合わせて用いることもできる。
【００６９】
着色剤（Ｅ）として顔料を用いる場合、顔料の分散性を向上させる観点から、公知の分散剤を感光性樹脂組成物に配合してもよい。分散剤としては、経時の分散安定性に優れる高分子分散剤を用いることが好ましい。高分子分散剤の例としては、ウレタン系分散剤、ポリエチレンイミン系分散剤、ポリオキシエチレンアルキルエーテル系分散剤、ポリオキシエチレングリコールジエステル系分散剤、ソルビタン脂肪族エステル系分散剤、脂肪族変性エステル系分散剤などが挙げられる。このような高分子分散剤として、ＥＦＫＡ（エフカーケミカルズビーブイ（ＥＦＫＡ）社製）、Ｄｉｓｐｅｒｂｙｋ（ビックケミー社製）、ディスパロン（楠本化成株式会社製）、ＳＯＬＳＰＥＲＳＥ（ゼネカ社製）などの商品名で市販されているものを用いてもよい。分散剤の配合量は、使用する顔料などの種類に応じて適宜設定すればよい。
【００７０】
共重合体（Ａ）、溶剤（Ｂ）、反応性希釈剤（Ｃ）、光重合開始剤（Ｄ）及び着色剤（Ｅ）の配合量は、感光性樹脂組成物中の共重合体（Ａ）と反応性希釈剤（Ｃ）との合計量１００質量部に対して、共重合体（Ａ）が１０〜１００質量部、溶剤（Ｂ）が３０〜１，０００質量部、反応性希釈剤（Ｃ）が０質量部超〜９０質量部、光重合開始剤（Ｄ）が０．１〜３０質量部、着色剤（Ｅ）が３〜８０質量部であり、好ましくは、共重合体（Ａ）が２０〜８０質量部、溶剤（Ｂ）が５０〜８００質量部、反応性希釈剤（Ｃ）が２０〜８０質量部、光重合開始剤（Ｄ）が０．５〜２０質量部、着色剤（Ｅ）が５〜７０質量部であり、より好ましくは、共重合体（Ａ）が３０〜７５質量部、溶剤（Ｂ）が１００〜７００質量部、反応性希釈剤（Ｃ）が２５〜７０質量部、光重合開始剤（Ｄ）が１〜１５質量部、着色剤（Ｅ）が１０〜６０質量部である。この範囲の配合量であれば、適切な粘度を有する感光性樹脂組成物となる。また、着色剤（Ｅ）を含まない感光性樹脂組成物の場合でも、共重合体（Ａ）、溶剤（Ｂ）、反応性希釈剤（Ｃ）及び光重合開始剤（Ｄ）の配合量は、上記の数値範囲が適用可能である。
【００７１】
本発明の重合体組成物及び感光性樹脂組成物は、上記の成分に加えて、所定の特性を付与するために、公知のカップリング剤、レベリング剤、熱重合禁止剤などの公知の添加剤を配合してもよい。これらの添加剤の配合量は、本発明の効果を阻害しない範囲であれば特に限定されない。
【００７２】
本発明の感光性樹脂組成物は、公知の混合装置を用い、上記の成分を混合することによって製造することができる。また、所望により、先に共重合体（Ａ）及び溶剤（Ｂ）を含む重合体組成物を調製した後、反応性希釈剤（Ｃ）、光重合開始剤（Ｄ）及び着色剤（Ｅ）を混合して製造することも可能である。
【００７３】
上記のようにして得られる感光性樹脂組成物は、アルカリ現像性を有しているので、レジストとして好適なものである。感光性樹脂組成物の硬化は、ベーキング温度を２５０℃以下の範囲で適宜選択すればよいが、本発明の共重合体（Ａ）は低温での硬化性に優れているので、従来の材料に比較してベーキング温度を低くすることができる。感光性樹脂組成物において着色剤（Ｅ）として顔料を用いた場合、ベーキング温度は１６０℃以下においても十分な硬化性が得られる。本発明の感光性樹脂組成物は、ベーキング温度を低くしても架橋反応が十分に進行するため、エネルギー消費の面で有利である。また、耐熱性が劣る着色剤（Ｅ）や基板であっても使用することが可能になり、着色剤本来の特性が得られたり、様々な基板への応用も可能となる。そのような見地から、ベーキング温度は、２１０℃以下とすることが好ましく、より好ましくは１８０℃以下、最も好ましくは１６０℃以下である。ベーキング温度の下限は、共重合体（Ａ）に含まれるブロックイソシアナト基の種類によって必ずしも一様ではないが、該ブロックイソシアナト基の解離温度以上であることが必要であり、通常は８０℃以上、好ましくは９０℃以上、より好ましくは１００℃以上である。ベーキング温度が低くなり過ぎると、塗膜の耐溶剤性を十分に改善し難くなる。また、ベーキング時間は適宜選択できるが、通常は１０分〜４時間、好ましくは２０分〜２時間である。
【００７４】
本発明の感光性樹脂組成物は、各種レジスト、特に、有機ＥＬディスプレイ(ブラックＰＤＬ用)、液晶表示装置、ＣＣＤやＣＭＯＳなどの固体撮像素子などに組み込まれるカラーフィルターを製造するために用いられるレジストとして好適である。また、本発明の感光性樹脂組成物は、耐溶剤性、低温での硬化特性などに優れた硬化塗膜を与えるので、各種コーティング、接着剤、印刷インキ用バインダーなどに用いることもできる。
【００７５】
本発明の感光性樹脂組成物は、現像性及び保存安定性が良好であると共に、パターン形成時のベーキング温度を低くしても耐溶剤性に優れた着色パターンを形成することができるので、カラーフィルター用の感光性材料として極めて有用である。また、本発明の感光性樹脂組成物は、低温硬化に伴いフレキシブルディスプレイの発展、製造工程におけるエネルギー消費の低減、そして、使用する着色剤の制限緩和についても貢献できる。
【００７６】
＜カラーフィルター＞
次に、本発明の感光性樹脂組成物の硬化物からなる着色パターンを有するカラーフィルターについて説明する。本発明のカラーフィルターは、上記の感光性樹脂組成物を用いて形成される着色パターンを有する。カラーフィルターは、通常、基板と、その上に形成されるＲＧＢの画素、それぞれの画素の境界に形成されるブラックマトリックス及び画素とブラックマトリックスの上に形成される保護膜とから構成される。この構成において、画素及びブラックマトリックス（着色パターン）が上記の感光性樹脂組成物を用いて形成されることを除けば、その他の構成は公知のものを採用することができる。
【００７７】
次に、カラーフィルターの製造方法の一実施形態について説明する。まず、基板上に着色パターンを形成する。具体的には、基板上に、ブラックマトリックス及びＲＧＢの画素を順次形成する。基板の材質は、特に限定されるものではなく、ガラス基板、シリコン基板、ポリカーボネート基板、ポリエステル基板、ポリアミド基板、ポリアミドイミド基板、ポリイミド基板、アルミニウム基板、プリント配線基板、アレイ基板などを適宜用いることができる。
【００７８】
着色パターンは、フォトリソグラフィ法により形成することができる。具体的には、上記の感光性樹脂組成物を基板上に塗布して塗布膜を形成した後、所定のパターンのフォトマスクを介して塗布膜を露光して露光部分を光硬化させる。そして、未露光部分をアルカリ水溶液で現像した後、ベーキングすることにより、所定の着色パターンを形成することができる。
【００７９】
感光性樹脂組成物の塗布方法としては、特に限定されないが、スクリーン印刷法、ロールコート法、カーテンコート法、スプレーコート法、スピンコート法などを用いることができる。また、感光性樹脂組成物の塗布後、必要に応じて、循環式オーブン、赤外線ヒーター、ホットプレートなどの加熱手段を用いて加熱することにより溶剤（Ｂ）を揮発させてもよい。加熱条件は、特に限定されず、使用する感光性樹脂組成物の種類に応じて適宜設定すればよい。一般には、５０℃〜１２０℃の温度で３０秒〜３０分加熱すればよい。
【００８０】
次いで、形成された塗膜にネガ型のマスクを介して紫外線、エキシマレーザー光等の活性エネルギー線を照射して部分的に露光する。照射するエネルギー線量は、感光性樹脂組成物の組成に応じて適宜選択すればよく、例えば、３０〜２０００ｍＪ／ｃｍ2であることが好ましい。露光に用いられる光源としては、特に限定されないが、低圧水銀ランプ、中圧水銀ランプ、高圧水銀ランプ、キセノンランプ、メタルハライドランプなどを用いることができる。
【００８１】
現像に用いられるアルカリ水溶液としては、特に限定されないが、炭酸ナトリウム、炭酸カリウム、炭酸カルシウム、水酸化ナトリウム、水酸化カリウムなどの水溶液；エチルアミン、ジエチルアミン、ジメチルエタノールアミンなどのアミン系化合物の水溶液；テトラメチルアンモニウム、３−メチル−４−アミノ−Ｎ，Ｎ−ジエチルアニリン、３−メチル−４−アミノ−Ｎ−エチル−Ｎ−β−ヒドロキシエチルアニリン、３−メチル−４−アミノ−Ｎ−エチル−Ｎ−β−メタンスルホンアミドエチルアニリン、３−メチル−４−アミノ−Ｎ−エチル−Ｎ−β−メトキシエチルアニリン及びこれらの硫酸塩、塩酸塩又はｐ−トルエンスルホン酸塩などのｐ−フェニレンジアミン系化合物の水溶液などを用いることができる。なお、これらの水溶液には、必要に応じて消泡剤や界面活性剤を添加してもよい。また、上記のアルカリ水溶液による現像の後、水洗して乾燥させることが好ましい。
【００８２】
ベーキングの条件は、特に限定されず、使用する感光性樹脂組成物の種類に応じて加熱処理を行えばよい。従来の感光性樹脂組成物では、ベーキング温度が２００℃以下になると着色パターンの耐溶剤性が不足するが、本発明の感光性樹脂組成物では、１２０℃以下の温度でベーキングした場合であっても十分な耐溶剤性を示す着色パターンを形成することができる。そのため、ベーキング温度を低くすることができ、また、高温でベーキングする場合には処理時間を短縮することができ、製造上の大きな利点となる。このような見地から、ベーキング温度を、通常は２１０℃以下、好ましくは１６０℃以下、より好ましくは１２０℃以下とし、ベーキング時間を、通常は１０分〜４時間、好ましくは２０分〜２時間として行われる。
【００８３】
上記のような塗布、露光、現像及びベーキングを、ブラックマトリックス用の感光性樹脂組成物、及び赤色、緑色、青色の画素用感光性樹脂組成物を用いて順次繰り返すことにより、所望の着色パターンを形成することができる。なお、上記では、光硬化による着色パターンの形成方法を説明したが、光重合開始剤（Ｄ）の代わりに、硬化促進剤及び公知のエポキシ樹脂を配合した感光性樹脂組成物を用いれば、インクジェット法により塗布した後、加熱することにより、所望の着色パターンを形成することもできる。次に、着色パターン（ＲＧＢの各画素及びブラックマトリックス）上に保護膜を形成する。保護膜としては、特に限定されず、公知のものを用いて形成すればよい。
【００８４】
このようにして製造されるカラーフィルターは、感度や現像性に優れると共に、低温での硬化が可能で耐溶剤性に優れた着色パターンを与える感光性樹脂組成物を用いて製造しているため、色変化の少ない優れた着色パターンを有する。
【００８５】
＜画像表示素子＞
本発明の画像表示素子は、上記のカラーフィルターを備えた画像表示素子であり、その具体例として、液晶表示素子、有機ＥＬ表示素子、ＣＣＤ素子やＣＭＯＳ素子などの固体撮像素子などが挙げられる。本発明の画像表示素子の製造は、上記のカラーフィルターを使用すること以外、常法に従って行えばよい。例えば、液晶表示素子を製造する場合には、基板上に、上記カラーフィルターを形成し、次いで、電極、スペーサー等を順次形成する。そして、もう一枚の基板上に電極等を形成し、両者を張り合わせて所定量の液晶を注入、封止すればよい。
【実施例】
【００８６】
以下、実施例を参照して本発明を詳細に説明するが、本発明はこれらの実施例により限定されない。なお、この実施例において、部及びパーセントとあるのは特に断らない限り、全て質量基準である。また、酸価、重量平均分子量の測定法は以下のとおりである。
（１）酸価：ＪＩＳ  Ｋ６９０１  ５．３に従って測定された共重合体（Ａ）の酸価であって、該共重合体（Ａ）１ｇ中に含まれる酸性成分を中和するのに要する水酸化カリウムのｍｇ数を意味する。
（２）重量平均分子量（Ｍｗ）とは、ゲルパーミエーションクロマトグラフィー（ＧＰＣ）を用いて、下記条件にて測定した標準ポリスチレン換算重量平均分子量を意味する。
カラム：ショウデックス（登録商標）  ＬＦ−８０４＋ＬＦ−８０４（昭和電工株式会社製）
カラム温度：４０℃
試料：共重合体の０．２％テトラヒドロフラン溶液
展開溶媒：テトラヒドロフラン
検出器：示差屈折計（ショウデックス  ＲＩ−７１Ｓ）（昭和電工株式会社製）
流速：１ｍＬ／ｍｉｎ【００８７】
［実施例１］
攪拌装置、滴下ロート、コンデンサー、温度計及びガス導入管を備えたフラスコに、２５７．３ｇのジエチレングリコールメチルエチルエーテルを入れた後、窒素置換しながら攪拌し、７８℃に昇温した。次に、１１０．０ｇのジシクロペンタニルメタクリレート、１７．０ｇのグリシジルメタクリレート、２８．４ｇのメタクリル酸及び１２．１ｇのメタクリル酸２−［Ｏ−（１’−メチルプロピリデンアミノ）カルボキシアミノ］エチル（カレンズＭＯＩ−ＢＭ、昭和電工株式会社製、ブロックイソシアナト基の解離率：１８質量％）からなる単量体混合物と、１３．４ｇの２，２’−アゾビス（２，４−ジメチルバレロニトリル)（重合開始剤）を７８．７ｇのジエチレングリコールメチルエチルエーテルに添加し溶解させたものをそれぞれ滴下ロートからフラスコ中に滴下した。滴下終了後、７８℃で３時間攪拌して共重合反応を行い、共重合体を生成させ、試料Ｎｏ．１の重合体組成物（溶剤以外の成分濃度４０質量％）を得た。得られた重合体組成物中の共重合体の重量平均分子量は７，５００であり、酸価は１０２．３ＫＯＨｍｇ／ｇであった。【００８８】
［実施例２〜１２及び比較例１〜３］
表１に記載の原料を用いる以外は実施例１と同様の条件で共重合反応を行い、試料Ｎｏ．２〜１５の重合体組成物（溶剤以外の成分濃度４０質量％）を得た。得られた重合体組成物中の共重合体の重量平均分子量及び酸価を表１に示す。なお、表１において、メタクリル酸２−（３，５−ジメチルピラゾール−１−イル）カルボニルアミノエチルは、昭和電工株式会社製、カレンズＭＯＩ−ＢＰ、ブロックイソシアナト基の解離率：７０質量％であり、マロン酸−２−［［［２−メチル−１−オキソ−２−プロペニル］オキシ］エチル］アミノ］カルボニル］−１，３ジエチルエステルは、昭和電工株式会社製、カレンズＭＯＩ−ＤＥＭ、ブロックイソシアナト基の解離率：９０質量％であり、安息香酸−４−［［［［２−［（２−メチル−１−オキソ−２−プロペン−１−イル）オキシ］エチル］アミン］カルボニル］オキシ］メチルエステルは、ブロックイソシアナト基の解離率：４０質量％であり、安息香酸−２−［［［［２−［（２−メチル−１−オキシ−２−プロペン−１−イル）オキシ］エチル］アミン］カルボニル］オキシ］メチルエステルは、ブロックイソシアナト基の解離率：７５質量％であり、２−プロペン酸−２−メチル−２−［［（３，５−ジメチルフェノキシ）カルボニル］アミン］エチルエステルは、ブロックイソシアナト基の解離率：２８質量％である。【００８９】
【表１】
2019026546.tif 000006
【００９０】
【表２】
2019026546.tif 000007
【００９１】
［実施例１３〜２４及び比較例４〜６］
＜感光性樹脂組成物（顔料タイプ）の調製＞
直径０．５ｍｍのジルコニアビーズ２００質量部を充填したステンレス製容器に、Ｃ．Ｉピグメントグリーン３６（着色剤）を１００質量部、プロピレングリコールモノメチルエーテルアセテートを４４．９８質量部、分散剤（ビッグケミー・ジャパン株式会社製Ｄｉｓｐｅｒｂｙｋ−１６１）を２５質量部投入して、ペイントシェーカーで２時間混合して分散させることにより、緑色顔料分散液を調製した。
この緑色顔料分散液を、表３に示すその他の配合成分（即ち、重合体組成物、反応性希釈剤、光重合開始剤及び溶剤）と混合して感光性樹脂組成物を調製した。それぞれの成分の配合量は、表３に示すとおりである。なお、実施例１３〜２４の感光性樹脂組成物は、実施例１〜１２（試料Ｎｏ．１〜１２）の重合体組成物それぞれを用いて調製し、比較例４〜６の感光性樹脂組成物は、比較例１〜３（試料Ｎｏ．１３〜１５）の重合体組成物それぞれを用いて調製した。また、重合体組成物の量は共重合体反応終了時に含まれる溶剤を含み、各試料に含まれる溶剤の量も、配合成分としての溶剤の中に合算されている。【００９２】
【表３】
2019026546.tif 000008
【００９３】
＜感光性樹脂組成物の評価＞
（１）アルカリ現像性
実施例１３〜２４及び比較例４〜６の感光性樹脂組成物それぞれを、５ｃｍ角のガラス基板（無アルカリガラス基板）上に、露光後の厚さが２．５μｍとなるようにスピンコートした後、９０℃で３分間加熱することで溶剤を揮発させた。次に、塗布膜から１００μｍの距離に所定のパターンのフォトマスクを配置し、このフォトマスクを介して塗布膜を露光（露光量：１５０ｍＪ／ｃｍ2）し、露光部分を光硬化させた。次に、０．１質量％の炭酸ナトリウムを含む水溶液を２３℃の温度及び０．３ＭＰａの圧力でスプレーすることによって未露光部分を溶解して現像した後、１００℃で２０分間ベーキングすることで所定のパターンを形成した。アルカリ現像後の残渣は、アルカリ現像後のパターンを、（株）日立ハイテクノロジーズ製電子顕微鏡Ｓ−３４００を用いて観察することにより確認した。この評価の基準は以下の通りである。
○：残渣なし
×：残渣あり
アルカリ現像性の評価結果を表４に示す。【００９４】
（２）耐溶剤性の評価
５ｃｍ角のガラス基板（無アルカリガラス基板）上に、実施例１３〜２４及び比較例４〜６の感光性樹脂組成物それぞれを、ベーキング後の厚さが２．５μｍとなるようにスピンコートした後、９０℃で３分間加熱して溶剤を揮発させた。次に、塗布膜に波長３６５ｎｍの光を露光し、露光部分を光硬化させたのち、ベーキング温度１００℃の乾燥器中に２０分間放置して硬化塗膜を作製した。容量５００ｍＬの蓋付きガラス瓶に２００ｍＬのプロピレングリコールモノメチルエーテルアセテートを入れ、８０℃の条件下に静置した。その中に上記の硬化塗膜付き試験片を浸漬した後、８０℃に維持した状態で、５分静置した。試験片をプロピレングリコールモノメチルエーテルアセテートへ浸漬させる前後の色変化（ΔＥ*ａｂ）を分光光度計ＵＶ−１６５０ＰＣ（株式会社島津製作所製）にて測定した。ΔＥ*ａｂの測定結果を表４に示す。ΔＥ*ａｂが１．５以下であれば耐溶剤性に優れているといえる。【００９５】
（３）保存安定性の評価
実施例１〜１２及び比較例１〜３の共重合体を、ガラス容器に等量ずつ計り取り、ほこりなどが入らないようにアルミニウム箔で口を閉じた。次に、これらのサンプルをそれぞれ２３℃に保った恒温器の中に静置し、サンプルの１ヶ月後の重量平均分子量（Ｍｗ）を測定した。１ヶ月後のＭｗの変化率を表５に示す。１ヶ月後のＭｗの変化率が２０％以内であれば、共重合体の保存安定性が優れているといえる。【００９６】
【表４】
2019026546.tif 000009
【００９７】
【表５】
2019026546.tif 000010
【００９８】
表４の結果から分かるように、試料Ｎｏ．１〜１２の重合体組成物を用いた実施例１３〜２４の感光性樹脂組成物は、アルカリ現像性及び耐溶剤性が良好であった。更に、共重合体の保存安定性は、それを配合した感光性樹脂組成物の保存安定性と相関があるので、表５の結果から、試料Ｎｏ．１〜１２の重合体組成物を用いた実施例１３〜２４の感光性樹脂組成物は保存安定性も良好であるといえる。これに対して、試料Ｎｏ．１３〜１５の重合体組成物を用いた比較例４〜６の感光性樹脂組成物は、保存安定性が良好であるものの、耐溶剤性が十分でなく、また、比較例６の感光性樹脂組成物は、アルカリ現像性も十分でなかった。【００９９】
以上の結果から分かるように、本発明によれば、現像性が良好であると共に、耐溶剤性及び保存安定性に優れた感光性樹脂組成物を提供することができる。また、本発明によれば、上記のような特性を有する感光性樹脂組成物の調製に有用な共重合体を提供することができる。【０１００】
なお、本国際出願は、２０１７年８月３日に出願した日本国特許出願第２０１７−１５０５０１号に基づく優先権を主張するものであり、この日本国特許出願の全内容を本国際出願に援用する。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
ブロックイソシアナト基を有する構成単位（ａ）、酸基を有する構成単位（ｂ）及びエポキシ基を有する構成単位（ｃ）を含有し、
前記ブロックイソシアナト基を有する構成単位（ａ）が、ブロックイソシアナト基含有（メタ）アクリレート由来の構成単位であり、前記ブロックイソシアナト基含有（メタ）アクリレートのブロックイソシアナト基の解離率が１００℃で３０分加熱した際、５〜９９質量％であり、
酸価が２０〜３００ＫＯＨｍｇ／ｇであることを特徴とする共重合体（Ａ）。
【請求項２】
前記ブロックイソシアナト基を有する構成単位（ａ）のブロック剤が、マロン酸ジエチル、３，５−ジメチルピラゾール、メチルエチルケトオキシム、２−ヒドロキシ安息香酸メチル、４−ヒドロキシ安息香酸メチル及び３，５−キシレノールからなる群から選択される１種以上である請求項１に記載の共重合体。
【請求項３】
前記共重合体（Ａ）が、前記ブロックイソシアナト基を有する構成単位（ａ）を１〜６０モル％、前記酸基を有する構成単位（ｂ）を５〜６５モル％及び前記エポキシ基を有する構成単位（ｃ）を５〜６５モル％含有する請求項１又は２に記載の共重合体。
【請求項４】
前記共重合体（Ａ）における前記ブロックイソシアナト基を有する構成単位（ａ）と前記エポキシ基を有する構成単位（ｃ）とのモル比率が、１０：９０〜７５：２５である請求項１〜３のいずれか一項に記載の共重合体。
【請求項５】
前記共重合体（Ａ）が、メタクリル酸２−（３，５−ジメチルピラゾール−１−イル）カルボニルアミノエチル、メタクリル酸２−［Ｏ−（１’−メチルプロピリデンアミノ）カルボキシアミノ］エチル、マロン酸−２−［［［２−メチル−１−オキソ−２−プロペニル］オキシ］エチル］アミノ］カルボニル］−１，３ジエチルエステル、安息香酸−４−［［［［２−［（２−メチル−１−オキソ−２−プロペン−１−イル）オキシ］エチル］アミン］カルボニル］オキシ］メチルエステル、安息香酸−２−［［［［２−［（２−メチル−１−オキシ−２−プロペン−１−イル）オキシ］エチル］アミン］カルボニル］オキシ］メチルエステル及び２−プロペン酸−２−メチル−２−［［（３，５−ジメチルフェノキシ）カルボニル］アミン］エチルエステルからなる群から選択される少なくとも１種由来の構成単位（ａ）と、（メタ）アクリル酸由来の構成単位（ｂ）と、グリシジルメタクリレート由来の構成単位（ｃ）と、ジシクロペンタニルメタクリレート及びメチル（メタ）アクリレートからなる群から選択される少なくとも１種由来の構成単位（ｅ）とを含有する請求項１〜４のいずれか一項に記載の共重合体。
【請求項６】
前記共重合体（Ａ）が、水酸基を有する構成単位（ｄ）をさらに含有する請求項１〜５のいずれか一項に記載の共重合体。
【請求項７】
前記共重合体（Ａ）が、メタクリル酸２−（３，５−ジメチルピラゾール−１−イル）カルボニルアミノエチル、メタクリル酸２−［Ｏ−（１’−メチルプロピリデンアミノ）カルボキシアミノ］エチル、マロン酸−２−［［［２−メチル−１−オキソ−２−プロペニル］オキシ］エチル］アミノ］カルボニル］−１，３ジエチルエステル、安息香酸−４−［［［［２−［（２−メチル−１−オキソ−２−プロペン−１−イル）オキシ］エチル］アミン］カルボニル］オキシ］メチルエステル、安息香酸−２−［［［［２−［（２−メチル−１−オキシ−２−プロペン−１−イル）オキシ］エチル］アミン］カルボニル］オキシ］メチルエステル及び２−プロペン酸−２−メチル−２−［［（３，５−ジメチルフェノキシ）カルボニル］アミン］エチルエステルからなる群から選択される少なくとも１種由来の構成単位（ａ）と、（メタ）アクリル酸由来の構成単位（ｂ）と、グリシジル（メタ）アクリレート由来の構成単位（ｃ）と、２−ヒドロキシエチルメタクリレート由来の構成単位（ｄ）と、ジシクロペンタニル（メタ）アクリレート及びメチル（メタ）アクリレートからなる群から選択される少なくとも１種由来の構成単位（ｅ）とを含有する請求項６に記載の共重合体。
【請求項８】
前記共重合体（Ａ）が、メタクリル酸２−［Ｏ−（１’−メチルプロピリデンアミノ）カルボキシアミノ］エチル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する請求項５に記載の共重合体。
【請求項９】
前記共重合体（Ａ）が、メタクリル酸２−（３，５−ジメチルピラゾール−１−イル）カルボニルアミノエチル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する請求項５に記載の共重合体。
【請求項１０】
前記共重合体（Ａ）が、メタクリル酸２−（３，５−ジメチルピラゾール−１−イル）カルボニルアミノエチル由来の構成単位（ａ）と、（メタ）アクリル酸由来の構成単位（ｂ）と、グリシジル（メタ）アクリレート由来の構成単位（ｃ）と、２−ヒドロキシエチルメタクリレート由来の構成単位（ｄ）と、ジシクロペンタニル（メタ）アクリレート由来の構成単位（ｅ）とを含有する請求項７に記載の共重合体。
【請求項１１】
前記共重合体（Ａ）が、マロン酸−２−［［［２−メチル−１−オキソ−２−プロペニル］オキシ］エチル］アミノ］カルボニル］−１，３ジエチルエステル由来の構成単位（ａ）と、（メタ）アクリル酸由来の構成単位（ｂ）と、グリシジル（メタ）アクリレート由来の構成単位（ｃ）と、ジシクロペンタニル（メタ）アクリレート由来の構成単位（ｅ）とを含有する請求項５に記載の共重合体。
【請求項１２】
前記共重合体（Ａ）が、水酸基を有する構成単位（ｄ）及び前記構成単位（ａ）〜（ｄ）以外の構成単位（ｅ）をさらに含有し、
前記共重合体（Ａ）が、前記ブロックイソシアナト基を有する構成単位（ａ）を１〜４０モル％、前記酸基を有する構成単位（ｂ）を１〜６０モル％、前記エポキシ基を有する構成単位（ｃ）を１〜７０モル％、前記水酸基を有する構成単位（ｄ）を０モル％超〜５０モル％及び前記構成単位（ｅ）を０モル％超〜８０モル％含有する請求項１又は２に記載の共重合体。
【請求項１３】
前記共重合体（Ａ）が、水酸基を有する構成単位（ｄ）及び前記構成単位（ａ）〜（ｄ）以外の構成単位（ｅ）をさらに含有し、
前記共重合体（Ａ）が、前記ブロックイソシアナト基を有する構成単位（ａ）を３〜２０モル％、前記酸基を有する構成単位（ｂ）を２０〜５０モル％、前記エポキシ基を有する構成単位（ｃ）を２０〜４０モル％、前記水酸基を有する構成単位（ｄ）を０モル％超〜２０モル％及び前記構成単位（ｅ）を２０〜４０モル％含有する請求項１又は２に記載の共重合体。
【請求項１４】
請求項１〜１３のいずれか一項に記載の共重合体（Ａ）と、溶剤（Ｂ）及び反応性希釈剤（Ｃ）の少なくとも一方とを含有することを特徴とする重合体組成物。
【請求項１５】
請求項１〜１３のいずれか一項に記載の共重合体（Ａ）、溶剤（Ｂ）、反応性希釈剤（Ｃ）及び光重合開始剤（Ｄ）を含有することを特徴とする感光性樹脂組成物。
【請求項１６】
請求項１〜１３のいずれか一項に記載の共重合体（Ａ）、溶剤（Ｂ）、反応性希釈剤（Ｃ）、光重合開始剤（Ｄ）及び着色剤（Ｅ）を含有することを特徴とするカラーフィルター用感光性樹脂組成物。
【請求項１７】
前記共重合体（Ａ）と前記反応性希釈剤（Ｃ）との合計量１００質量部に対して、前記共重合体（Ａ）が１０〜１００質量部、前記溶剤（Ｂ）が３０〜１，０００質量部、前記反応性希釈剤（Ｃ）が０質量部超〜９０質量部、前記光重合開始剤（Ｄ）が０．１〜３０質量部、前記着色剤（Ｅ）が３〜８０質量部含有される請求項１６に記載のカラーフィルター用感光性樹脂組成物。
【請求項１８】
前記溶剤（Ｂ）が、水酸基含有有機溶剤を含む請求項１６又は１７に記載のカラーフィルター用感光性樹脂組成物。
【請求項１９】
前記着色剤（Ｅ）が、顔料を含む請求項１６〜１８のいずれか一項に記載のカラーフィルター用感光性樹脂組成物。
【請求項２０】
請求項１６〜１９のいずれか一項に記載のカラーフィルター用感光性樹脂組成物の硬化物からなる着色パターンを有することを特徴とするカラーフィルター。
【請求項２１】
請求項２０に記載のカラーフィルターを具備することを特徴とする画像表示素子。
【請求項２２】
請求項１６〜１９のいずれか一項に記載のカラーフィルター用感光性樹脂組成物を基板に塗布し、露光し、アルカリ現像した後、１６０℃以下の温度でベーキングして着色パターンを形成する工程を含むことを特徴とするカラーフィルターの製造方法。
【国際調査報告】
2019026546.tif 000011
2019026546.tif 000012
2019026546.tif 000013